(57)【要約】【課題】良好な離型性を発揮し得、さらに、良好な安定性を有する離型剤を提供する。【解決手段】本開示は、成分（Ａ）：式（Ｉ）で表されるリン酸エステル化合物、およびその塩から選ばれる少なくとも１種の化合物を含む離型剤を提供する。各記号は明細書の記載と同意義である。2020203475.tif 000020【選択図】なし【特許請求の範囲】
【請求項１】
成分（Ａ）：式（Ｉ）：
【化１】
2020203475.tif 000016
［式中：
Ｒ１は、各出現においてそれぞれ独立して、水素原子または１価の有機基を表し；
Ｘ１は、各出現においてそれぞれ独立して、単結合、酸素原子、−ＮＲ３−で表される基、または２価の有機基であり；
Ｒ３は、水素原子、または炭素原子数１〜２０のアルキル基であり；
Ｘａ１は、各出現においてそれぞれ独立して、単結合、または酸素原子であり；
ＰＥ１は、各出現においてそれぞれ独立して、式：
−（ＣｘＨ２ＸＯ）ｎ１−
で表される基であり；
ｘは、ｎ１を付して括弧でくくられた単位毎にそれぞれ独立して、１〜６の整数であり；
ｎ１は、各出現においてそれぞれ独立して、１〜２０の範囲にあり；
Ｘｂ１は、各出現においてそれぞれ独立して、単結合、または炭素原子数が１〜６のアルキレン基であり；
αは、１または２である。］
で表されるリン酸エステル化合物、およびその塩から選ばれる少なくとも１種の化合物
を含む、離型剤。
【請求項２】
Ｒ１が、炭素原子数１〜２５の炭化水素基である、請求項１に記載の離型剤。
【請求項３】
Ｘ１が、酸素原子または−ＮＲ３−で表される基（式中、Ｒ３は、水素原子、または炭素原子数１〜２０のアルキル基）である、請求項１または２に記載の離型剤。
【請求項４】
ｘが、ｎ１を付して括弧でくくられた単位毎にそれぞれ独立して、１〜３の整数である、請求項１〜３のいずれか１項に記載の離型剤。
【請求項５】
Ｘａ１およびＸｂ１が、単結合である、請求項１〜４のいずれか１項に記載の離型剤。
【請求項６】
成分（Ａ）が、αが１の式（Ｉ）で表される化合物の塩、および、αが２の式（Ｉ）で表される化合物の塩の混合物である、請求項１〜５のいずれか１項に記載の離型剤。
【請求項７】
成分（Ａ）が、αが１の式（Ｉ）で表される化合物の塩とαが２の式（Ｉ）で表される化合物の塩とを、モル比において、２０：８０〜８０：２０の範囲で含む、請求項１〜６のいずれか１項に記載の離型剤。
【請求項８】
成分（Ｂ１）：少なくとも１種の式（ＩＩ）：
【化２】
2020203475.tif 000017
［式中：
Ｒ２は、各出現においてそれぞれ独立して、水素原子または１価の有機基を表し；
Ｘ２は、各出現においてそれぞれ独立して、単結合、酸素原子、窒素原子、または−ＮＲ３−で表される基であり；
Ｒ３は、水素原子、または炭素原子数１〜２０のアルキル基であり；
Ｘａ２は、各出現においてそれぞれ独立して、単結合、または酸素原子であり；
ＰＥ２は、各出現においてそれぞれ独立して、式：
−（ＣｙＨ２ｙＯ）ｎ２−
で表される基であり；
ｙは、ｎ２を付して括弧でくくられた単位毎にそれぞれ独立して、１〜６の整数であり；
ｎ２は、整数であり；
Ｘｂ２は、各出現においてそれぞれ独立して、単結合、または炭素原子数が１〜６のアルキレン基であり；
βは、１または２である。］
で表され、数平均分子量が２５０以上である化合物
をさらに含む、請求項１〜７のいずれか１項に記載の離型剤。
【請求項９】
Ｒ２が、炭素原子数１〜５０のアルキル基である、請求項８に記載の離型剤。
【請求項１０】
Ｘ２が、窒素原子であり、βが、２である、請求項８または９に記載の離型剤。
【請求項１１】
ｙが、ｎ２を付して括弧でくくられた単位毎にそれぞれ独立して、１〜４の整数である、請求項８〜１０のいずれか１項に記載の離型剤。
【請求項１２】
ｎ２が、２〜３０の範囲にある、請求項８〜１１のいずれか１項に記載の離型剤。
【請求項１３】
Ｘａ２およびＸｂ２が、単結合である、請求項８〜１２のいずれか１項に記載の離型剤。
【請求項１４】
成分（Ｂ２）：下記式（Ｖ）で表される三官能単位シロキサン、および下記式（ＶＩ）で表される四官能単位シロキサンからなる群より選ばれる少なくとも一の構造を主たる構成成分とするポリオルガノシロキサン：
【化３】
2020203475.tif 000018
［式中、Ｒ１１は、炭素数１〜１２の鎖状または環状のアルキル基である］
をさらに含む、請求項１〜１３のいずれか１項に記載の離型剤。
【請求項１５】
成分（Ｂ３）：シリコーンオイルをさらに含む、請求項１〜１４のいずれか１項に記載の離型剤。
【請求項１６】
成分（Ａ）、成分（Ｂ２）および成分（Ｂ３）を含む、請求項１５に記載の離型剤。
【請求項１７】
成分（Ａ）ならびに成分（Ｂ１）、成分（Ｂ２）および成分（Ｂ３）の合計量１００質量部に対して、成分（Ａ）を１５〜８０質量部含む、請求項１６に記載の離型剤。
【請求項１８】
成分（Ｃ）：式（ＩＩＩ）
【化４】
2020203475.tif 000019
［式中：
Ｒｆは、各出現においてそれぞれ独立して、炭素原子数１〜６の直鎖状または分岐状のフルオロアルキル基またはフルオロアルケニル基であり；
Ｒ４１は、２価の有機基であり；
Ｒ４２は、各出現においてそれぞれ独立して、水素原子またはメチル基である。］
で表される化合物に由来する構成単位を有するポリマーをさらに含む、請求項１〜１７のいずれか１項に記載の離型剤。
【請求項１９】
成分（Ａ）、成分（Ｂ１）、成分（Ｂ２）、成分（Ｂ３）および成分（Ｃ）の合計量１００質量部に対して、成分（Ａ）を１〜９０質量部含む、請求項１８に記載の離型剤。
【請求項２０】
成分（Ａ）、成分（Ｂ１）、成分（Ｂ２）、成分（Ｂ３）および成分（Ｃ）の合計量１００質量部に対して、成分（Ｃ）を０．１〜２０質量部含む、請求項１８に記載の離型剤。
【請求項２１】
液体媒体をさらに含む、請求項１〜２０のいずれか１項に記載の離型剤。
【発明の詳細な説明】
【技術分野】
【０００１】
本開示は、離型剤に関する。
【背景技術】
【０００２】
合成樹脂やゴム等の成形の際に、成形型（金型）の内面にあらかじめ離型剤を塗布して、成形後の合成樹脂やゴム等と成形型との離型性を良好にすることが行われている（例えば特許文献１）。
【先行技術文献】
【特許文献】
【０００３】
【特許文献１】特開２０１１−１２１３６７号公報
【発明の概要】
【発明が解決しようとする課題】
【０００４】
しかしながら、特許文献１の離型剤では、安定性が十分でないことがあった。
本開示の目的は、良好な離型性を発揮し得る離型剤を提供することにある。
【課題を解決するための手段】
【０００５】
本開示は、以下の［１］〜［２１］を提供するものである。
［１］  成分（Ａ）：式（Ｉ）：
【化１】
2020203475.tif 000002
［式中：
Ｒ１は、各出現においてそれぞれ独立して、水素原子または１価の有機基を表し；
Ｘ１は、各出現においてそれぞれ独立して、単結合、酸素原子、−ＮＲ３−で表される基、または２価の有機基であり；
Ｒ３は、水素原子、または炭素原子数１〜２０のアルキル基であり；
Ｘａ１は、各出現においてそれぞれ独立して、単結合、または酸素原子であり；
ＰＥ１は、各出現においてそれぞれ独立して、式：
−（ＣｘＨ２ＸＯ）ｎ１−
で表される基であり；
ｘは、ｎ１を付して括弧でくくられた単位毎にそれぞれ独立して、１〜６の整数であり；
ｎ１は、各出現においてそれぞれ独立して、１〜２０の範囲にあり；
Ｘｂ１は、各出現においてそれぞれ独立して、単結合、または炭素原子数が１〜６のアルキレン基であり；
αは、１または２である。］
で表されるリン酸エステル化合物、およびその塩から選ばれる少なくとも１種の化合物
を含む、離型剤。
［２］  Ｒ１が、炭素原子数１〜２５の炭化水素基である、上記［１］に記載の離型剤。
［３］  Ｘ１が、酸素原子または−ＮＲ３−で表される基（式中、Ｒ３は、水素原子、または炭素原子数１〜２０のアルキル基）である、上記［１］または［２］に記載の離型剤。
［４］  ｘが、ｎ１を付して括弧でくくられた単位毎にそれぞれ独立して、１〜４の整数である、上記［１］〜［３］のいずれか１つに記載の離型剤。
［５］  Ｘａ１およびＸｂ１が、単結合である、上記［１］〜［４］のいずれか１つに記載の離型剤。
［６］  成分（Ａ）が、αが１の式（Ｉ）で表される化合物の塩、および、αが２の式（Ｉ）で表される化合物の塩の混合物である、上記［１］〜［５］のいずれか１つに記載の離型剤。
［７］  成分（Ａ）が、αが１の式（Ｉ）で表される化合物の塩とαが２の式（Ｉ）で表される化合物の塩とを、モル比において、２０：８０〜８０：２０の範囲で含む、上記［１］〜［６］のいずれか１つに記載の離型剤。
［８］  成分（Ｂ１）：少なくとも１種の式（ＩＩ）：
【化２】
2020203475.tif 000003
［式中：
Ｒ２は、各出現においてそれぞれ独立して、水素原子または１価の有機基を表し；
Ｘ２は、各出現においてそれぞれ独立して、単結合、酸素原子、窒素原子、または−ＮＲ３−で表される基であり；
Ｒ３は、水素原子、または炭素原子数１〜２０のアルキル基であり；
Ｘａ２は、各出現においてそれぞれ独立して、単結合、または酸素原子であり；
ＰＥ２は、各出現においてそれぞれ独立して、式：
−（ＣｙＨ２ｙＯ）ｎ２−
で表される基であり；
ｙは、ｎ２を付して括弧でくくられた単位毎にそれぞれ独立して、１〜６の整数であり；
ｎ２は、整数であり；
Ｘｂ２は、各出現においてそれぞれ独立して、単結合、または炭素原子数が１〜６のアルキレン基であり；
βは、１または２である。］
で表され、数平均分子量が２５０以上である化合物
をさらに含む、上記［１］〜［７］のいずれか１つに記載の離型剤。
［９］  Ｒ２が、炭素原子数１〜５０のアルキル基である、上記［８］に記載の離型剤。
［１０］  Ｘ２が、窒素原子であり、βが、２である、上記［８］または［９］に記載の離型剤。
［１１］  ｙが、ｎ２を付して括弧でくくられた単位毎にそれぞれ独立して、１〜４の整数である、上記［８］〜［１０］のいずれか１つに記載の離型剤。
［１２］  ｎ２が、２〜３０の範囲にある、上記［８］〜［１１］のいずれか１つに記載の離型剤。
［１３］  Ｘａ２およびＸｂ２が、単結合である、上記［８］〜［１２］のいずれか１つに記載の離型剤。
［１４］  成分（Ｂ２）：下記式（Ｖ）で表される三官能単位シロキサン、および下記式（ＶＩ）で表される四官能単位シロキサンからなる群より選ばれる少なくとも一の構造を主たる構成成分とするポリオルガノシロキサン：
【化３】
2020203475.tif 000004
［式中、Ｒ１１は、炭素数１〜１２の鎖状または環状のアルキル基である］
をさらに含む、上記［１］〜［１３］のいずれか１つに記載の離型剤。
［１５］  成分（Ｂ３）：シリコーンオイルをさらに含む、上記［１］〜［１４］のいずれか１つに記載の離型剤。
［１６］  成分（Ａ）、成分（Ｂ２）および成分（Ｂ３）を含む、上記［１５］に記載の離型剤。
［１７］  成分（Ａ）ならびに成分（Ｂ１）、成分（Ｂ２）および成分（Ｂ３）の合計量１００質量部に対して、成分（Ａ）を１５〜８０質量部含む、上記［１６］に記載の離型剤。
［１８］  成分（Ｃ）：式（ＩＩＩ）
【化４】
2020203475.tif 000005
［式中：
Ｒｆは、各出現においてそれぞれ独立して、炭素原子数１〜６の直鎖状または分岐状のフルオロアルキル基またはフルオロアルケニル基であり；
Ｒ４１は、２価の有機基であり；
Ｒ４２は、各出現においてそれぞれ独立して、水素原子またはメチル基である。］
で表される化合物に由来する構成単位を有するポリマーをさらに含む、上記［１］〜［１７］のいずれか１つに記載の離型剤。
［１９］  成分（Ａ）、成分（Ｂ１）、成分（Ｂ２）、成分（Ｂ３）および成分（Ｃ）の合計量１００質量部に対して、成分（Ａ）を１〜９０質量部含む、上記［１８］に記載の離型剤。
［２０］  成分（Ａ）、成分（Ｂ１）、成分（Ｂ２）、成分（Ｂ３）および成分（Ｃ）の合計量１００質量部に対して、成分（Ｃ）を０．１〜２０質量部含む、上記［１８］に記載の離型剤。
［２１］  液体媒体をさらに含む、上記［１８］〜［２０］のいずれか１つに記載の離型剤。
【発明の効果】
【０００６】
本開示によると、良好な離型性を発揮し得る離型剤が得られる。
【発明を実施するための形態】
【０００７】
本明細書において、「有機基」とは、炭素原子を有する基を意味する。有機基としては、特に限定されないが、炭化水素基が挙げられる。
【０００８】
「炭化水素基」とは、炭素および水素を含む基であって、炭化水素から１個の水素原子を脱離させた基を意味する。かかる炭化水素基としては、特に限定されるものではないが、１つまたはそれ以上の置換基により置換されていてもよい、炭素原子数１〜２５の炭化水素基、例えば、脂肪族炭化水素基、芳香族炭化水素基等が挙げられる。上記「脂肪族炭化水素基」は、直鎖状、分枝鎖状または環状のいずれであってもよく、飽和または不飽和のいずれであってもよい。また、炭化水素基は、１つまたはそれ以上の環構造を含んでいてもよい。尚、かかる炭化水素基は、その末端または分子鎖中に、１つまたはそれ以上のＮ、Ｏ、Ｓ、Ｓｉ、アミド、スルホニル、シロキサン、カルボニル、カルボニルオキシ等を有していてもよい。
【０００９】
本明細書において用いられる場合、「炭化水素基」の置換基としては、特に限定されないが、例えば、ハロゲン原子；１個またはそれ以上のハロゲン原子により置換されていてもよい、Ｃ１−６アルキル基、Ｃ２−６アルケニル基、Ｃ２−６アルキニル基、Ｃ３−１０シクロアルキル基、Ｃ３−１０不飽和シクロアルキル基、５〜１０員のヘテロシクリル基、５〜１０員の不飽和ヘテロシクリル基、Ｃ６−１０アリール基および５〜１０員のヘテロアリール基から選択される１個またはそれ以上の基が挙げられる。
【００１０】
本明細書において、アルキル基およびフェニル基は、特記しない限り、非置換であっても、置換されていてもよい。かかる基の置換基としては、特に限定されないが、例えば、ハロゲン原子、Ｃ１−６アルキル基、Ｃ２−６アルケニル基およびＣ２−６アルキニル基から選択される１個またはそれ以上の基が挙げられる。
【００１１】
本開示の離型剤は、
成分（Ａ）：式（Ｉ）：
【化５】
2020203475.tif 000006
で表されるリン酸エステル化合物、およびその塩から選ばれる少なくとも１種の化合物（以下、「成分（Ａ）」と称することがある）を含む。
【００１２】
成分（Ａ）は、式（Ｉ）：
【化６】
2020203475.tif 000007
で表されるリン酸エステル化合物、およびその塩から選ばれる少なくとも１種の化合物である。成分（Ａ）を含むことにより、本開示の離型剤は、成形型（金型）と、該成形型を用いて成型された成形品との離型性を向上させる。これは、本開示の離型剤がリン酸エステル化合物である成分（Ａ）を含むことにより、金型（金属）との密着性が良好になるためと考えられる。
【００１３】
式（Ｉ）において、Ｒ１は、各出現においてそれぞれ独立して、水素原子または１価の有機基を表す。
【００１４】
上記Ｒ１は、炭素原子数１〜２５の炭化水素基であることが好ましく、炭素原子数１〜２５の脂肪族炭化水素基であることがより好ましい。
【００１５】
一の態様において、上記Ｒ１は、炭素原子数１〜２５のアルキル基であることが好ましい。Ｒ１が長くなりすぎると、成形型（金型）汚れを生じ得、または、該成形型を用いて成形された成形品への離型剤成分の転写が多くなり得る。このような場合、成形品に、外観不良が生じ得る。
【００１６】
上記Ｒ１は、炭素原子数４以上であることがより好ましく、８以上であることがさらに好ましい。上記Ｒ１は、炭素原子数が２０以下であることがより好ましく、１６以下であってもよい。
【００１７】
好ましい態様において、上記Ｒ１は、炭素原子数４〜２０のアルキル基であることがより好ましく、炭素原子数８〜１６のアルキル基であることがさらに好ましい。このようなＲ１は、離型剤がより良好な離型性を奏し得る面から有利である。
【００１８】
上記Ｒ１は、置換基を有しないアルキル基であることが好ましい。上記Ｒ１は、直鎖状であってもよく、分岐状であってもよい。
【００１９】
上記Ｒ１としては、具体的には、オクチル基、ノニル基、デシル基、ウンデシル基、ドデシル基、トリデシル基、テトラデシル基、ペンタデシル基、ヘキサデシル基、ヘプタデシル基、オクタデシル基等を挙げることができ、ドデシル基であってもよい。
【００２０】
式（Ｉ）において、Ｘ１は、各出現においてそれぞれ独立して、単結合、酸素原子、−ＮＲ３−で表される基、または２価の有機基である。ここで、Ｒ３は、水素原子、または炭素原子数１〜２０のアルキル基、好ましくは水素原子である。なお、Ｘ１として記載している基は、左側がＲ１で表される基に、右側がＸａ１で表される基に、それぞれ結合する
【００２１】
上記Ｘ１において、２価の有機基としては、例えば、炭素原子数１〜２０のアルキレン基、−（ＣＨ２）ｎ−Ｃ（＝Ｏ）−（ＣＨ２）ｎ−（式中、ｎは、各出現においてそれぞれ独立して、０〜１０の整数であり、好ましくは１〜５の整数である。）等を挙げることができる。
【００２２】
上記Ｘ１は、好ましくは、酸素原子、または−ＮＲ３−で表される基（ここで、Ｒ３は、上記と同意義である。）であり、より好ましくは、酸素原子である。
【００２３】
ＰＥ１は、各出現においてそれぞれ独立して、式：
−（ＣｘＨ２ＸＯ）ｎ１−
で表される基である。ＰＥ１で表される基は、左側がＸａ１で表される基に、右側がＸｂ１で表される基に、それぞれ結合する。
【００２４】
式（Ｉ）において、ｎ１は、各出現においてそれぞれ独立して、１〜２０の範囲にあり、好ましくは１〜１０の範囲にあり、１〜７の範囲にあってもよい。このようなｎ１を有する成分（Ａ）を含むことにより、離型剤は、良好な離型性を奏し得る。
【００２５】
一の態様において、ｎ１は、２〜７の範囲にあってもよく、４〜６の範囲にあってもよい。
【００２６】
ｘは、ｎ１を付して括弧でくくられた単位毎にそれぞれ独立して、１〜６の整数である。
【００２７】
一の態様において、ｘは、ｎ１を付して括弧でくくられた単位毎にそれぞれ独立して、１〜４の整数であることが好ましく、２〜４の整数であることがより好ましく、２であることが特に好ましい。
【００２８】
好ましい態様において、ＰＥ１は、式：
−（ＣＨ２Ｏ）ａ１−（Ｃ２Ｈ４Ｏ）ｂ１−（Ｃ３Ｈ６Ｏ）ｃ１−（Ｃ４Ｈ８Ｏ）ｄ１−（Ｃ５Ｈ１０Ｏ）ｅ１−（Ｃ６Ｈ１２Ｏ）ｆ１−
で表される基である。
【００２９】
上記式中：
ａ１、ｃ１、ｄ１、ｅ１およびｆ１は、各出現においてそれぞれ独立して、好ましくは、０〜２０の整数であり、より好ましくは０〜１０の整数であり；
ｂ１は、各出現においてそれぞれ独立して、好ましくは、０〜２０の整数であり、より好ましくは１〜２０の整数であり、さらに好ましくは１〜１０の整数である。
ａ１、ｂ１、ｃ１、ｄ１、ｅ１、およびｆ１の和は、ｎ１に相当する。添字ａ１、ｂ１、ｃ１、ｄ１、ｅ１、またはｆ１を付して括弧でくくられた各繰り返し単位の存在順序は、式中において任意である。
【００３０】
一の態様において、ｂ１は、１〜７の範囲にあってもよく、２〜７の範囲にあってもよい。
【００３１】
上記態様において、ａ１、ｂ１、ｃ１、ｄ１、ｅ１、およびｆ１の和に対する、ｂ１の割合は、５％以上であることが好ましく、２０％以上であることがより好ましく、３０％以上であってもよく、４０％以上であってもよく、５０％以上であってもよく、７０％以上であってもよく、８０％以上であってもよい。上記割合の上限値は、例えば、１００％である。ａ１、ｂ１、ｃ１、ｄ１、ｅ１、およびｆ１の和に対する、ｂ１の割合は、５％〜１００％の範囲にあってもよく、２０％〜１００％の範囲にあってもよい。
【００３２】
一の態様において、ａ１、ｂ１、ｃ１、ｄ１、ｅ１、およびｆ１の和に対する、ｂ１の割合は、７０％〜１００％の範囲にあってもよく、８０％〜１００％の範囲にあってもよい。
【００３３】
好ましい態様において、ＰＥ１は、式：
−（ＣＨ２Ｏ）ａ１−（Ｃ２Ｈ４Ｏ）ｂ１−（Ｃ３Ｈ６Ｏ）ｃ１−（Ｃ４Ｈ８Ｏ）ｄ１−
で表される基である。
【００３４】
上記式中：
ａ１、ｃ１、およびｄ１は、各出現においてそれぞれ独立して、好ましくは、０〜２０の整数であり、より好ましくは０〜１０の整数であり；
ｂ１は、各出現においてそれぞれ独立して、好ましくは、０〜２０の整数であり、より好ましくは１〜２０の整数であり、さらに好ましくは１〜１０の整数である。
ただし、ａ１、ｂ１、ｃ１、およびｄ１の和は、ｎ１に相当する。添字ａ１、ｂ１、ｃ１、またはｄ１を付して括弧でくくられた各繰り返し単位の存在順序は、式中において任意である。
【００３５】
一の態様において、ｂ１は、１〜７の範囲にあってもよく、２〜７の範囲にあってもよい。
【００３６】
上記態様において、ａ１、ｂ１、ｃ１、およびｄ１の和に対する、ｂ１の割合は、５％以上であることが好ましく、２０％以上であることがより好ましく、３０％以上であってもよく、４０％以上であってもよく、５０％以上であってもよく、７０％以上であってもよく、８０％以上であってもよい。上記割合の上限値は、例えば、１００％である。ａ１、ｂ１、ｃ１、およびｄ１の和に対する、ｂ１の割合は、５％〜１００％の範囲にあってもよく、２０％〜１００％の範囲にあってもよい。
【００３７】
一の態様において、ａ１、ｂ１、ｃ１、およびｄ１の和に対する、ｂ１の割合は、７０％〜１００％の範囲にあってもよく、８０％〜１００％の範囲にあってもよい。
【００３８】
別の好ましい態様において、ＰＥ１は、式：
−（Ｃ２Ｈ４Ｏ）ｂ１−（Ｃ３Ｈ６Ｏ）ｃ１−（Ｃ４Ｈ８Ｏ）ｄ１−
で表される基である。
式中：
ｂ１、ｃ１、およびｄ１は、各出現においてそれぞれ独立して、好ましくは、０〜２０の整数であり、より好ましくは１〜１０の整数であり；
ｂ１は、各出現においてそれぞれ独立して、好ましくは、０〜２０の整数であり、より好ましくは１〜２０の整数であり、さらに好ましくは１〜１０の整数である。
ｂ１、ｃ１、およびｄ１の和は、ｎ１に相当する。添字ｂ１、ｃ１、またはｄ１を付して括弧でくくられた各繰り返し単位の存在順序は、式中において任意である。
【００３９】
一の態様において、ｂ１は、１〜７の範囲にあってもよく、２〜７の範囲にあってもよい。
【００４０】
上記態様において、ｂ１、ｃ１、およびｄ１の和に対する、ｂ１の割合は、５％以上であることが好ましく、２０％以上であることがより好ましく、３０％以上であってもよく、４０％以上であってもよく、５０％以上であってもよく、７０％以上であってもよく、８０％以上であってもよい。上記割合の上限値は、例えば、１００％である。ｂ１、ｃ１、およびｄ１の和に対する、ｂ１の割合は、５％〜１００％の範囲にあってもよく、２０％〜１００％の範囲にあってもよい。
【００４１】
一の態様において、ｂ１、ｃ１、およびｄ１の和に対する、ｂ１の割合は、７０％〜１００％の範囲にあってもよく、８０％〜１００％の範囲にあってもよい。
【００４２】
好ましい態様において、ＰＥ１は、−（Ｃ２Ｈ４Ｏ）ｂ１−で表される基である。ｂ１は、１〜２０の範囲にあり、１以上であることが好ましく、２以上であることがより好ましく；２０以下であることが好ましく、１５以下であることがより好ましく、１０以下であってもよく、７以下であってもよい。ｂ１は、１〜１０の範囲にあってもよく、１〜７の範囲にあってもよく、２〜７の範囲にあってもよく、例えば４〜６であってもよい。
【００４３】
式（Ｉ）において、Ｒ１−Ｘ１−Ｘａ１−ＰＥ１−Ｘｂ１−で表される基の数平均分子量は、３５０〜１０,０００の範囲にあってもよく、３５０〜５,０００の範囲にあってもよい。上記式（Ｉ）で表される化合物の数平均分子量は、ＧＰＣ（Ｇｅｌ  Ｐｅｒｍｅａｔｉｏｎ  Ｃｈｒｏｍａｔｏｇｒａｐｈｙ、ゲル浸透クロマトグラフィー）を用いて測定することができる。
【００４４】
一の態様において、式（Ｉ）において、Ｒ１−Ｘ１−Ｘａ１−ＰＥ１−Ｘｂ１−で表される基の数平均分子量は、３５０〜１，０００の範囲にあってもよく、３５０〜５００の範囲にあってもよい。
【００４５】
式（Ｉ）において、Ｒ１で表される基とＰＥ１で表される基の数平均分子量の比は、１：１〜１：１００の範囲にあってもよく、１：１００〜１００：１の範囲にあってもよい。
【００４６】
一の態様において、式（Ｉ）において、Ｒ１で表される基とＰＥ１で表される基の分子量の比は、１：１０〜１０：１の範囲にあってもよく、１：５〜５：１の範囲にあってもよく、１：１〜１：２の範囲にあってもよく、１：１〜１：１．５の範囲にあってもよい。
【００４７】
Ｘａ１は、各出現においてそれぞれ独立して、単結合、または酸素原子である。
【００４８】
一の態様において、Ｘａ１は、単結合である。
【００４９】
一の態様において、Ｘａ１は、酸素原子である。
【００５０】
Ｘｂ１は、各出現においてそれぞれ独立して、単結合、または炭素原子数が１〜６のアルキレン基である。該アルキレン基は、特に限定されるものではないが、１またはそれ以上の置換基により置換されていてもよい。ここで、置換基としては、特に限定されないが、例えば、ハロゲン原子、Ｃ１−６アルキル基、Ｃ２−６アルケニル基およびＣ２−６アルキニル基から選択される１個またはそれ以上の基等が挙げられる。
【００５１】
一の態様においては、上記アルキレン基は、非置換である。
【００５２】
一の態様において、Ｘｂ１は、単結合である。
【００５３】
一の態様において、Ｘｂ１は、炭素原子数が１〜６のアルキレン基であり、例えば、炭素原子数が１〜４のアルキレン基であってもよい。
【００５４】
一の態様において、Ｘａ１およびＸｂ１は、単結合である。
【００５５】
式（Ｉ）において、αは、１または２である。言い換えると、式（Ｉ）で表されるリン酸エステル化合物は、αが１であるリン酸モノエステル化合物またはαが２であるリン酸ジエステル化合物である。
【００５６】
式（Ｉ）で表されるリン酸エステル化合物としては、具体的には、ｎ１が３のポリオキシエチレンドデシルエーテルリン酸モノエステルおよびポリオキシエチレンドデシルエーテルリン酸ジエステル等を挙げることができる。
【００５７】
式（Ｉ）で表されるリン酸エステル化合物の塩としては、例えば、金属塩、アミン塩、アンモニウム塩、スルホン酸塩、カルボン酸塩が挙げられる。金属塩としては、アルカリ金属塩、アルカリ土類金属塩等が挙げられる。金属塩を形成する金属原子としては、具体的には、Ｌｉ、Ｎａ、Ｋ、Ｍｇ、Ｃａ等を挙げることができ、これらの中では、Ｎａ、Ｋが好ましい。アミン塩またはアンモニウム塩を形成するアミン化合物またはアンモニアとしては、アンモニア、モノエタノールアミン、ジメチルアミン等を挙げることがでる。
【００５８】
上記リン酸エステル化合物の塩は、アミン塩であることが好ましい。アミン塩としては、モノエタノールアミン塩、ジメチルアミン塩等を挙げることができる。リン酸エステル化合物の塩として、アミン塩を用いることにより、離型剤から形成される層の成形型への密着が特に良好となり得る。
【００５９】
成分（Ａ）は、リン酸モノエステル、リン酸ジエステル、およびこれらの塩から選ばれる少なくとも１の化合物である。成分（Ａ）は、上述した化合物を単独で含むものであってもよいし、２種以上を含む混合物であってもよい。
【００６０】
一の態様において、成分（Ａ）は、αが１の化合物および／またはその塩と、αが２の化合物および／またはその塩との混合物である。即ち、本態様において、成分（Ａ）は、リン酸モノエステルおよび／またはその塩、並びに、リン酸ジエステルおよび／またはその塩を含む。
【００６１】
本態様において、成分（Ａ）中の、αが１の化合物およびその塩と、αが２の化合物およびその塩との含有率は、モル比において、２０：８０〜８０：２０の範囲であることが好ましく、４０：６０〜６０：４０の範囲であることがより好ましい。このような含有率の成分（Ａ）を含むことにより、本開示の離型剤の離型性が良好になり得る。
【００６２】
一の態様において、成分（Ａ）は、塩の形態であることが好ましい。本態様において、成分（Ａ）は、リン酸モノエステルの塩およびリン酸ジエステルの塩を含むことがより好ましく、リン酸モノエステルの塩およびリン酸ジエステルの塩であることがより好ましい。
【００６３】
成分（Ａ）は、本開示の離型剤１００質量部に対して、１質量部以上含まれることが好ましく；９０質量部以下含まれることが好ましく、８０質量部以下含まれることがより好ましく、７０質量部以下含まれることがさらに好ましく、５０質量部以下含まれてもよく、３０質量部以下含まれてもよく、２０質量部以下含まれてもよく、１０質量部以下含まれてもよい。
【００６４】
成分（Ａ）は、本開示の離型剤１００質量部に対して、１〜９０質量部の範囲で含まれていてもよく、１〜７０質量部の範囲で含まれていてもよく、１〜５０質量部の範囲で含まれていてもよく、１〜３０質量部の範囲で含まれていてもよく、１〜２０質量部の範囲で含まれていてもよい。
【００６５】
一の態様において、成分（Ａ）は、本開示の離型剤１００質量部に対して、１〜１０質量部の範囲で含まれていてもよく、１〜５質量部の範囲で含まれていてもよい。
【００６６】
成分（Ａ）としては、市販品を用いてもよい。
【００６７】
一の態様において、本開示の離型剤は、成分（Ａ）に加え、成分（Ｂ１）として、下記式（ＩＩ）：
【化７】
2020203475.tif 000008
で表される化合物を含む。成分（Ｂ１）を含むことにより、本開示の離型剤の安定性、例えば保存安定性が向上する。本開示の離型剤は、成分（Ｂ１）を含むことにより、例えば保存するときに凝集物が生じにくくなり、安定性および製品の外観特性が向上する。本開示の離型剤において、成分（Ｂ１）は、界面活性剤として作用すると考えられる。
【００６８】
式（ＩＩ）において、Ｒ２は、各出現においてそれぞれ独立して、水素原子または１価の有機基を表す。
【００６９】
上記Ｒ２は、炭素原子数１以上のアルキル基であることが好ましく、５以上のアルキル基であることが好ましく、１０以上のアルキル基であることがより好ましい。上記Ｒ２は、炭素原子数５０以下のアルキル基であることが好ましく、３０以下のアルキル基であることがより好ましく、２０以下のアルキル基であることがさらに好ましい。
【００７０】
上記Ｒ２は、炭素原子数１〜５０のアルキル基であってもよく、炭素原子数５〜３０のアルキル基であってもよく、炭素原子数１０〜２０のアルキル基であってもよく、炭素原子数１５〜２０のアルキル基であってもよい。
【００７１】
このようなＲ２を有する成分（Ｂ１）は、界面活性剤としての効果を発現し得る。Ｒ２の炭素原子数が短くなりすぎると、充分な離型性を得ることができなくなり得る。炭素原子数が長くなりすぎると、金型汚れ、または成形品への転写が多くなり得、成形品の外観に不良が生じ得る。
【００７２】
上記Ｒ２は、置換基を有しないアルキル基であることが好ましい。
【００７３】
上記Ｒ２としては、具体的には、デシル基、ウンデシル基、ドデシル基、トリデシル基、テトラデシル基、ペンタデシル基、ヘキサデシル基、ヘプタデシル基、オクタデシル基、ノナデシル基、イコシル基等を挙げることができ、より具体的には、オクタデシル基であってもよい。
【００７４】
式（ＩＩ）において、Ｘ２は、各出現においてそれぞれ独立して、単結合、酸素原子、窒素原子、または−ＮＲ３−で表される基である。ここで、Ｒ３は、水素原子、または炭素原子数１〜２０のアルキル基、好ましくは、水素原子である。例えば、Ｘ２が単結合である場合、式（ＩＩ）は、Ｒ２−（ＣＨ２ＣＨ２Ｏ）ｎ２−Ｈで表され；Ｘ２が酸素原子である場合、式（ＩＩ）は、Ｒ２−Ｏ−（ＣＨ２ＣＨ２Ｏ）ｎ２−Ｈで表され；Ｘ２が窒素原子である場合、式（ＩＩ）は、Ｒ２−Ｎ−（（ＣＨ２ＣＨ２Ｏ）ｎ２−Ｈ）２で表される。
【００７５】
上記Ｘ２は、好ましくは、窒素原子である。
【００７６】
式（ＩＩ）において、βは、１〜２の整数である。βは、Ｘ２の価数よりも１小さい数値となり得る。βは、例えば、２であってもよい。
【００７７】
ＰＥ２は、各出現においてそれぞれ独立して、式：
−（ＣｙＨ２ｙＯ）ｎ２−
で表される基である。ＰＥ２で表される基は、左側がＸａ２で表される基に、右側がＸｂ２で表される基に、それぞれ結合する。
【００７８】
式（ＩＩ）において、ｎ２は、それぞれ独立して、式（ＩＩ）で表される化合物の数平均分子量２５０以上を満たす整数である。ｎ２は、具体的には、２〜３０の範囲にあり、ｎ２の下限値は、５以上であってもよく、上限値は２０以下であってもよい。好ましくは、ｎ２は、５〜２０の範囲にある。このようなｎ２を有することにより、成分（Ｂ１）は、離型剤の安定性の向上に寄与し得る。上記のようなｎ２を有する成分（Ｂ１）は、後述する液体媒体として水性媒体を用いた時に特に、離型剤の良好な保存安定性に寄与し得る。
【００７９】
一の態様において、上記ｎ２の範囲は、例えば、５〜１５の範囲にあってもよく、７〜１３の範囲にあってもよく、例えば、９〜１１の範囲にあってもよい。
【００８０】
一の態様において、ｙは、ｎ２を付して括弧でくくられた単位毎にそれぞれ独立して、１〜４の整数であることが好ましく、２〜４の整数であることがより好ましく、２であることが特に好ましい。
【００８１】
好ましい態様において、ＰＥ２は、式：
−（ＣＨ２Ｏ）ａ２−（Ｃ２Ｈ４Ｏ）ｂ２−（Ｃ３Ｈ６Ｏ）ｃ２−（Ｃ４Ｈ８Ｏ）ｄ２−（Ｃ５Ｈ１０Ｏ）ｅ２−（Ｃ６Ｈ１２Ｏ）ｆ２−
で表される基である。ＰＥ２で表される基は、左側がＸａ２で表される基に、右側がＸｂ２で表される基に、それぞれ結合する。
【００８２】
上記式中：
ａ２、ｃ２、ｄ２、ｅ２およびｆ２は、各出現においてそれぞれ独立して、好ましくは、０〜２０の整数であり、より好ましくは１〜２０の整数であり；
ｂ２は、各出現においてそれぞれ独立して、好ましくは、０〜２０の整数であり、より好ましくは１〜２０の整数であり、さらに好ましくは２〜１５の整数である。
ただし、ａ２、ｂ２、ｃ２、ｄ２、ｅ２、およびｆ２の和は、ｎ２に相当する。添字ａ２、ｂ２、ｃ２、ｄ２、ｅ２、またはｆ２を付して括弧でくくられた各繰り返し単位の存在順序は、式中において任意である。
【００８３】
一の態様において、上記ｂ２は、５〜１５の範囲にあってもよく、７〜１３の範囲にあってもよい。
【００８４】
上記態様において、ａ２、ｂ２、ｃ２、ｄ２、ｅ２、およびｆ２の和に対する、ｂ２の割合は、５％以上であることが好ましく、２０％以上であることがより好ましく、３０％以上であってもよく、４０％以上であってもよく、５０％以上であってもよく、７０％以上であってもよく、８０％以上であってもよい。上記割合の上限値は、例えば、１００％である。ａ２、ｂ２、ｃ２、ｄ２、ｅ２、およびｆ２の和に対する、ｂ２の割合は、５％〜１００％の範囲にあってもよく、２０％〜１００％の範囲にあってもよい。
【００８５】
一の態様において、ａ２、ｂ２、ｃ２、ｄ２、ｅ２、およびｆ２の和に対する、ｂ２の割合は、７０％〜１００％の範囲にあってもよく、８０％〜１００％の範囲にあってもよい。
【００８６】
上記ＰＥ２において、繰り返し単位の構造は、直鎖であってもよく、分岐構造を有していてもよいが、好ましくは、直鎖である。例えば、（Ｃ２Ｈ４Ｏ）は、−（ＣＨ２ＣＨ２Ｏ）−および−（ＣＨ（ＣＨ３）Ｏ）−のいずれであってもよいが、好ましくは−（ＣＨ２ＣＨ２Ｏ）−である。例えば、（Ｃ３Ｈ６Ｏ）は、−（ＣＨ２ＣＨ２ＣＨ２Ｏ）−、−（ＣＨ（ＣＨ３）ＣＨ２Ｏ）−、−（ＣＨ２ＣＨ（ＣＨ３）Ｏ）−、および−（ＣＨ（Ｃ２Ｈ５）Ｏ）−のいずれであってもよいが、好ましくは−（ＣＨ２ＣＨ２ＣＨ２Ｏ）−である。例えば、−（Ｃ４Ｈ８Ｏ）−は、−（ＣＨ２ＣＨ２ＣＨ２ＣＨ２Ｏ）−、−（ＣＨ（ＣＨ３）ＣＨ２ＣＨ２Ｏ）−、−（ＣＨ２ＣＨ（ＣＨ３）ＣＨ２Ｏ）−、−（ＣＨ２ＣＨ２ＣＨ（ＣＨ３）Ｏ）−、−（ＣＨ（ＣＨ３）ＣＨ（ＣＨ３）Ｏ）−、−（ＣＨ（Ｃ２Ｈ５）ＣＨ２Ｏ）−、−（ＣＨ２ＣＨ（Ｃ２Ｈ５）Ｏ）−および−ＣＨ（Ｃ３Ｈ６）Ｏ）−のいずれであってもよいが、好ましくは−（ＣＨ２ＣＨ２ＣＨ２ＣＨ２Ｏ）−である。
【００８７】
好ましい態様において、ＰＥ２は、式：
−（ＣＨ２Ｏ）ａ２−（Ｃ２Ｈ４Ｏ）ｂ２−（Ｃ３Ｈ６Ｏ）ｃ２−（Ｃ４Ｈ８Ｏ）ｄ２−
で表される基である。
【００８８】
上記式中：
ａ２、ｃ２、およびｄ２は、各出現においてそれぞれ独立して、好ましくは、０〜２０の整数であり、より好ましくは１〜１０の整数であり；
ｂ２は、各出現においてそれぞれ独立して、好ましくは、０〜２０の整数であり、より好ましくは１〜２０の整数であり、１〜１５の整数であってもよく、２〜１５の整数であってもよい。
ただし、ａ２、ｂ２、ｃ２、およびｄ２の和は、ｎ２に相当する。添字ａ２、ｂ２、ｃ２、またはｄ２を付して括弧でくくられた各繰り返し単位の存在順序は、式中において任意である。
【００８９】
一の態様において、上記ｂ２は、５〜１５の範囲にあってもよく、７〜１３の範囲にあってもよい。
【００９０】
上記態様において、ａ２、ｂ２、ｃ２、およびｄ２の和に対する、ｂ２の割合は、５％以上であることが好ましく、２０％以上であることがより好ましく、３０％以上であってもよく、４０％以上であってもよく、５０％以上であってもよく、７０％以上であってもよく、８０％以上であってもよい。上記割合の上限値は、例えば、１００％である。ａ２、ｂ２、ｃ２、およびｄ２の和に対する、ｂ２の割合は、５％〜１００％の範囲にあってもよく、２０％〜１００％の範囲にあってもよい。
【００９１】
一の態様において、ａ２、ｂ２、ｃ２、およびｄ２の和に対する、ｂ２の割合は、７０％〜１００％の範囲にあってもよく、８０％〜１００％の範囲にあってもよい。
【００９２】
好ましい態様において、ＰＥ２は、式：
−（Ｃ２Ｈ４Ｏ）ｂ２−（Ｃ３Ｈ６Ｏ）ｃ２−（Ｃ４Ｈ８Ｏ）ｄ２−
で表される基である。
式中：
ａ２、ｃ２、およびｄ２は、各出現においてそれぞれ独立して、好ましくは、０〜２０の整数であり、より好ましくは１〜１０の整数であり；
ｂ２は、各出現においてそれぞれ独立して、好ましくは、０〜２０の整数であり、より好ましくは１〜２０の整数であり、１〜１５の整数であってもよく、１〜１０の整数であってもよい。
ただし、ｂ２、ｃ２、およびｄ２の和は、ｎ２に相当する。添字ｂ２、ｃ２、またはｄ２を付して括弧でくくられた各繰り返し単位の存在順序は、式中において任意である。
【００９３】
一の態様において、上記ｂ２は、５〜１５の範囲にあってもよく、７〜１３の範囲にあってもよい。
【００９４】
上記態様において、ｂ２、ｃ２、およびｄ２の和に対する、ｂ２の割合は、５％以上であることが好ましく、２０％以上であることがより好ましく、３０％以上であってもよく、４０％以上であってもよく、５０％以上であってもよく、７０％以上であってもよく、８０％以上であってもよい。上記割合の上限値は、例えば、１００％である。ｂ２、ｃ２、およびｄ２の和に対する、ｂ２の割合は、５％〜１００％の範囲にあってもよく、２０％〜１００％の範囲にあってもよい。
【００９５】
一の態様において、ｂ２、ｃ２、およびｄ２の和に対する、ｂ２の割合は、７０％〜１００％の範囲にあってもよく、８０％〜１００％の範囲にあってもよい。
【００９６】
好ましい態様において、ＰＥ２は、−（Ｃ２Ｈ４Ｏ）ｂ２−で表される基である。ｂ２は、１〜２０の範囲にあり、１以上であることが好ましく、２以上であることがより好ましく；２０以下であることが好ましく、１５以下であることがより好ましい。ｂ２は、１〜１５の範囲にあってもよく、２〜１５の範囲にあってもよい。
【００９７】
一の態様において、上記ｂ２は、５〜１５の範囲にあってもよく、７〜１３の範囲にあってもよく、例えば、９〜１１の範囲にあってもよい。
【００９８】
ｙは、ｎ２を付して括弧でくくられた単位毎にそれぞれ独立して、１〜６の整数である。
【００９９】
Ｘａ２は、各出現においてそれぞれ独立して、単結合、または酸素原子である。
【０１００】
一の態様において、Ｘａ２は、単結合である。
【０１０１】
一の態様において、Ｘａ２は、酸素原子である。
【０１０２】
Ｘｂ２は、各出現においてそれぞれ独立して、単結合、または炭素原子数が１〜６のアルキレン基である。
該アルキレン基は、特に限定されるものではないが、１またはそれ以上の置換基により置換されていてもよい。ここで、置換基としては、特に限定されないが、例えば、ハロゲン原子、Ｃ１−６アルキル基、Ｃ２−６アルケニル基およびＣ２−６アルキニル基から選択される１個またはそれ以上の基等が挙げられる。
【０１０３】
一の態様においては、上記アルキレン基は、非置換である。
【０１０４】
一の態様において、Ｘｂ２は、単結合である。
【０１０５】
一の態様において、Ｘｂ２は、炭素原子数が１〜６のアルキレン基であり、例えば、炭素原子数が１〜４のアルキレン基であってもよい。
【０１０６】
一の態様において、Ｘａ２およびＸｂ２は、単結合である。
【０１０７】
式（ＩＩ）で表される化合物の数平均分子量は、２５０以上であり、３００以上であることが好ましく、５００以上であることがより好ましい。上記式（ＩＩ）で表される化合物の数平均分子量は、５０，０００以下であってもよく、１０，０００以下であってもよい。上記式（ＩＩ）で表される化合物の数平均分子量は、例えば、２５０〜５０，０００の範囲にあってもよく、２５０〜１０，０００の範囲にあってもよい。式（ＩＩ）で表される化合物の数平均分子量は、ＧＰＣを用いて測定することができる。
【０１０８】
式（ＩＩ）において、Ｒ２の分子量とＰＥ２で表される基の分子量（ＰＥ２で表される基が複数存在する場合には、ＰＥ２で表される基の分子量の合計値）とは、２０：８０〜８０：２０の範囲にあってもよく、２０：８０〜４０：６０の範囲にあってもよい。
【０１０９】
一の態様において、式（ＩＩ）において、Ｒ２の分子量とＰＥ２で表される基の分子量（ＰＥ２で表される基が複数存在する場合には、ＰＥ２で表される基の分子量の合計値）とは、１５：８５〜４０：６０の範囲にあってもよく、１５：８５〜３０：７０の範囲にあってもよい。
【０１１０】
式（ＩＩ）で表される化合物としては、例えば、ポリオキシエチレンドデシルアミン、ポリオキシエチレンオクタデシルアミン、ポリオキシエチレン−ステアリルアミン等であって、ｎ２が１〜１５、具体的にはｎ２が２〜１５の化合物を挙げることができる。
【０１１１】
好ましい態様において、式（ＩＩ）において、βは２であり、Ｘ２は窒素原子である。本態様において、式（ＩＩ）で表される化合物は、以下の式（ＩＩ’）で表される。式中、Ｒ２、Ｘａ２、ＰＥ２、Ｘｂ２およびｎ２は、上記と同意義である。
【化８】
2020203475.tif 000009
【０１１２】
式（ＩＩ’）において、特に好ましくは、Ｒ２はオクタデシル基であり、ｎ２は５〜２０の範囲にある。
【０１１３】
成分（Ｂ１）は、上述した化合物を単独で含むものであってもよいし、２種以上を含む混合物であってもよい。
【０１１４】
成分（Ｂ１）としては、市販品を用いてもよい。
【０１１５】
本態様において、本開示の離型剤は、上記成分（Ａ）および成分（Ｂ１）を含む。成分（Ａ）および成分（Ｂ１）を含むことにより、本開示の離型剤は、より良好な離型性を示し、さらに、より良好な安定性（特に保存安定性）を有する。
【０１１６】
上記保存安定性としては、具体的には、低温（例えば、−５〜５℃）における保存安定性と、高温（例えば４０〜６０℃）における保存安定性とを挙げることができる。
【０１１７】
本開示の離型剤は、成分（Ａ）と成分（Ｂ１）との合計量１００質量部に対して、成分（Ａ）を１５〜４０質量部含むことが好ましい。本開示の離型剤は、成分（Ａ）を、成分（Ａ）と成分（Ｂ１）との合計量１００質量部に対して、１７質量部以上含むことがより好ましく、２０質量部以上含むことがさらに好ましく；３６質量部以下含むことがより好ましく、３０質量部以下含むことがさらに好ましく、２７質量部以下含むことが特に好ましく、２７質量部未満含んでいてもよく、２６質量部以下含んでいてもよい。上記のような範囲で成分（Ａ）を含むことにより、本開示の離型剤の離型性および安定性がより良好になり、特に低温における安定性が良好になり得る。
【０１１８】
本開示の離型剤は、離型剤１００質量部に対して、成分（Ａ）および成分（Ｂ１）を１質量部以上含むことが好ましく、５質量部以上含むことがより好ましく、１０質量部以上含むことがさらに好ましく；９０質量部以下含むことが好ましく、８０質量部以下含むことがより好ましく、７０質量部以下含むことがさらに好ましい。
【０１１９】
本開示の離型剤は、離型剤１００質量部に対して、成分（Ａ）および成分（Ｂ１）を、１〜９０質量部の範囲で含み得、５〜８０質量部の範囲で含み得、１０〜７０質量部の範囲で含み得る。
【０１２０】
一の態様において、本開示の離型剤は、成分（Ａ）に加え、成分（Ｂ２）としてシリコーンレジンをさらに含む。成分（Ｂ２）のシリコーンレジンを含むことにより、本開示の離型剤の安定性、例えば保存安定性および製品の外観特性が向上する。本開示の離型剤は、成分（Ｂ２）を含むことにより、例えば保存するときに凝集物が生じにくくなる。
【０１２１】
上記シリコーンレジンは、主鎖がシロキサン結合を有する樹脂を意味する。
【０１２２】
好ましい態様において、上記シリコーンレジンは、下記式（Ｖ）で表される三官能単位シロキサン、および下記式（ＶＩ）で表される四官能単位シロキサンからなる群より選ばれる少なくとも一の構造を主たる構成成分とするポリオルガノシロキサンである。なお、ここで「主たる構成成分とする」とは、三官能単位シロキサンとしてはＳｉＲ１１Ｏ３／２単位、四官能単位シロキサンとしてはＳｉＯ２単位を、合計で、分子中に５０モル％を超える量で含有する態様を示し、好ましくは７０モル％以上、より好ましくは９０モル％以上である。
【０１２３】
【化９】
2020203475.tif 000010
【０１２４】
ここで、上記式（Ｖ）中、Ｒ１１は、炭素数１〜１２の鎖状または環状のアルキル基（例えば、メチル基、エチル基、プロピル基、ブチル基、ペンチル基、ノニル基、デシル基、ドデシル基、オクタデシル基、シクロヘキシル基等）、芳香族基（例えば、フェニル基等）、アルケニル基（例えばビニル基等）のいずれかを表す。これらは、１分子中に複数種類を有していてもよい。
【０１２５】
好ましい態様において、上記シリコーンレジンは、上記式（ＶＩ）で表される四官能単位シロキサンを主たる構成成分とするポリオルガノシロキサンであり得る。
【０１２６】
好ましい態様において、上記シリコーンレジンは、式（ＶＩ）で表される四官能単位をＱ単位とし、式（ＶＩＩ）で表される一官能単位をＭ単位とする、いわゆるＭＱレジンであり得る。かかるＭＱレジンは、脱水縮合反応により硬化する。
【化１０】
2020203475.tif 000011
［式中、ＲＭは、各出願においてそれぞれ独立して、炭素数１〜３のアルキル基、フェニル基または水酸基である。］
【０１２７】
上記のようなシリコーンレジンとしては、従来公知の方法により製造したものを用いることもでき、また、既製品をそのまま用いることもできる。既製品としては、例えば旭化成ワッカー社製  商品名：ＣＲＡ９２、東レ・ダウコーニング社製  商品名：ＢＹ２２−７３６ＥＸ、ＢＹ２２−７４９ＳＲ、ＳＭ７００１ＥＸ、ＳＭ７００２ＥＸ等を挙げることができる。
【０１２８】
上記シリコーンレジンの数平均分子量は、２５０以上であり、３００以上であることが好ましく、５００以上であることがより好ましい。上記シリコーンレジンの数平均分子量は、５０，０００以下であってもよく、１０，０００以下であってもよい。上記シリコーンレジンの数平均分子量は、例えば、２５０〜５０，０００の範囲にあってもよく、２５０〜１０，０００の範囲、例えば１，０００〜５，０００または２，０００〜３，０００の範囲にあってもよい。上記シリコーンレジンの数平均分子量は、ＧＰＣを用いて測定することができる。
【０１２９】
本態様の離型剤は、成分（Ａ）と成分（Ｂ２）との合計量１００質量部に対して、成分（Ａ）を１５〜８０質量部含むことが好ましい。本態様の離型剤は、成分（Ａ）を、成分（Ａ）と成分（Ｂ２）との合計量１００質量部に対して、２０質量部以上含むことがより好ましく、３０質量部以上含むことがさらに好ましく、４０質量部以上含んでいてもよく、５０質量部以上含んでいてもよい；また、６０質量部以下含むことがより好ましく、５０質量部以下含むことがさらに好ましく、４０質量部以下含んでいてもよく、３０質量部以下含んでいてもよい。上記のような範囲で成分（Ａ）と成分（Ｂ２）を含むことにより、本態様の離型剤の離型性および安定性がより良好になる。
【０１３０】
本態様の離型剤は、離型剤１００質量部に対して、成分（Ａ）および成分（Ｂ２）を１質量部以上含むことが好ましく、５質量部以上含むことがより好ましく、１０質量部以上含むことがさらに好ましく；９０質量部以下含むことが好ましく、８０質量部以下含むことがより好ましく、７０質量部以下含むことがさらに好ましく、６０質量部以下または、５０質量部以下であってもよい。
【０１３１】
本態様において、本態様の離型剤は、離型剤１００質量部に対して、成分（Ａ）および成分（Ｂ２）を、１〜９０質量部の範囲で含み得、５〜８０質量部の範囲で含み得、１０〜７０質量部の範囲で含み得る。
【０１３２】
一の態様において、本開示の離型剤は、成分（Ａ）に加え、成分（Ｂ３）としてシリコーンオイルをさらに含む。成分（Ｂ３）のシリコーンオイルを含むことにより、本開示の離型剤の安定性、例えば保存安定性および製品の外観特性が向上する。本開示の離型剤は、成分（Ｂ３）を含むことにより、例えば保存するときに凝集物が生じにくくなる。
【０１３３】
上記シリコーンオイルとは、分子中にアルコキシ基やシラノール基などの反応基を有しない非反応性のシリコーンオイルを意味する。
【０１３４】
上記シリコーンオイルは、例えば直鎖状または環状のシリコーンオイルのいずれであってもよい。上記直鎖状のシリコーンオイルは、いわゆるストレートシリコーンオイルおよび変性シリコーンオイルであってよい。ストレートシリコーンオイルとしては、ジメチルシリコーンオイル、メチルフェニルシリコーンオイル、メチルハイドロジェンシリコーンオイルが挙げられる。変性シリコーンオイルとしては、ストレートシリコーンオイルを、アルキル、アラルキル、ポリエーテル、高級脂肪酸エステル、フルオロアルキル、アミノ、エポキシ、カルボキシル、アルコールなどにより変性したものが挙げられる。環状のシリコーンオイルは、例えば環状ジメチルシロキサンオイルなどが挙げられる。
【０１３５】
好ましい態様において、上記シリコーンオイルは、分子鎖末端がトリメチルシロキシ基などのトリオルガノシロキシ基で封鎖されたポリジメチルシロキサンである。
【０１３６】
上記シリコーンオイルの数平均分子量は、５００以上であり、１，０００以上であることが好ましく、１，５００以上であることがより好ましい。上記シリコーンオイルの数平均分子量は、１００，０００以下であってもよく、５０，０００以下または１０，０００以下であってもよい。上記シリコーンオイルの数平均分子量は、例えば、５００〜１００，０００の範囲にあってもよく、１，０００〜５０，０００の範囲、例えば１，５００〜１０，０００、２，０００〜６，０００または４，０００〜５，０００の範囲にあってもよい。上記シリコーンオイルの数平均分子量は、ＧＰＣを用いて測定することができる。
【０１３７】
本態様の離型剤は、成分（Ａ）と成分（Ｂ３）との合計量１００質量部に対して、成分（Ａ）を１５〜８０質量部含むことが好ましい。本態様の離型剤は、成分（Ａ）を、成分（Ａ）と成分（Ｂ３）との合計量１００質量部に対して、２０質量部以上含むことがより好ましく、３０質量部以上含むことがさらに好ましく、４０質量部以上含んでいてもよく、５０質量部以上含んでいてもよい；また、６０質量部以下含むことがより好ましく、５０質量部以下含むことがさらに好ましく、４０質量部以下含んでいてもよく、３０質量部以下含んでいてもよい。上記のような範囲で成分（Ａ）と成分（Ｂ３）を含むことにより、本態様の離型剤の離型性および安定性がより良好になる。
【０１３８】
本態様の離型剤は、離型剤１００質量部に対して、成分（Ａ）および成分（Ｂ３）を１質量部以上含むことが好ましく、５質量部以上含むことがより好ましく、１０質量部以上含むことがさらに好ましく；９０質量部以下含むことが好ましく、８０質量部以下含むことがより好ましく、７０質量部以下含むことがさらに好ましく、６０質量部以下または、５０質量部以下であってもよい。
【０１３９】
本態様において、本態様の離型剤は、離型剤１００質量部に対して、成分（Ａ）および成分（Ｂ３）を、１〜９０質量部の範囲で含み得、５〜８０質量部の範囲で含み得、１０〜７０質量部の範囲で含み得る。
【０１４０】
一の態様において、本開示の離型剤は、成分（Ｂ３）として、シリコーンオイルをさらに含む。成分（Ｂ３）のシリコーンオイルを含むことにより、本開示の離型剤の安定性、例えば保存安定性が向上する。本開示の離型剤は、成分（Ｂ３）を含むことにより、例えば保存するときに凝集物が生じにくくなる。
【０１４１】
一の態様において、本開示の離型剤は、成分（Ａ）、成分（Ｂ２）および成分（Ｂ３）を含む。
【０１４２】
本態様の離型剤は、成分（Ａ）、成分（Ｂ２）および成分（Ｂ３）の合計量１００質量部に対して、成分（Ａ）を１５〜８０質量部含むことが好ましい。本態様の離型剤は、成分（Ａ）を、成分（Ａ）と成分（Ｂ３）との合計量１００質量部に対して、２０質量部以上含むことがより好ましく、３０質量部以上含むことがさらに好ましく、４０質量部以上含んでいてもよく、５０質量部以上含んでいてもよい；また、６０質量部以下含むことがより好ましく、５０質量部以下含むことがさらに好ましく、４０質量部以下含んでいてもよく、３０質量部以下含んでいてもよい。上記のような範囲で成分（Ａ）を含むことにより、本態様の離型剤の離型性および安定性がより良好になる。
【０１４３】
本態様の離型剤は、離型剤１００質量部に対して、成分（Ａ）、成分（Ｂ２）および成分（Ｂ３）を１質量部以上含むことが好ましく、５質量部以上含むことがより好ましく、１０質量部以上含むことがさらに好ましく；９０質量部以下含むことが好ましく、８０質量部以下含むことがより好ましく、７０質量部以下含むことがさらに好ましく、６０質量部以下または、５０質量部以下であってもよい。
【０１４４】
本態様において、本態様の離型剤は、離型剤１００質量部に対して、成分（Ａ）、成分（Ｂ２）および成分（Ｂ３）を、１〜９０質量部の範囲で含み得、５〜８０質量部の範囲で含み得、１０〜７０質量部の範囲で含み得る。
【０１４５】
本態様において、成分（Ｂ２）と成分（Ｂ３）との比は、好ましくは１：１０〜１０：１、より好ましくは１：５〜５：１、さらに好ましくは１：３〜３：１、特に好ましくは１：２〜２：１であり得る。
【０１４６】
好ましい態様において、本開示の離型剤は、上記の態様の離型剤に、成分（Ｃ）として、式（ＩＩＩ）：
【化１１】
2020203475.tif 000012
で表される化合物に由来する構成単位を有するポリマーをさらに含む。即ち、本態様の離型剤は、成分（Ａ）および成分（Ｃ）を含む離型剤、成分（Ａ）、成分（Ｂ１）および成分（Ｃ）を含む離型剤、成分（Ａ）、成分（Ｂ２）および成分（Ｂ３）の少なくとも１つ、ならびに成分（Ｃ）を含む離型剤であり得る。上記式（ＩＩＩ）で表される化合物は、単独で用いてもよいし、複数を組み合わせて用いてもよい。成分（Ｃ）を含むことにより、本開示の離型剤を用いて形成される成形品の外観が良好になり得る。
【０１４７】
式（ＩＩＩ）において、Ｒｆは、各出現においてそれぞれ独立して、炭素原子数１〜１０の直鎖状または分岐状のフルオロアルキル基またはフルオロアルケニル基である。上記フルオロアルキル基は、パーフルオロアルキル基であることが好ましく、フルオロアルケニル基はパーフルオロアルケニル基であることが好ましい。
【０１４８】
上記Ｒｆの炭素原子数は、１〜８であることが好ましく、４〜８であることが好ましく、６であってもよい。
【０１４９】
上記Ｒｆは、炭素原子数１〜１０のパーフルオロアルキル基またはパーフルオロアルケニル基であることが好ましく、炭素原子数１〜８のパーフルオロアルキル基またはパーフルオロアルケニル基であることがより好ましく、炭素原子数４〜８のパーフルオロアルキル基またはパーフルオロアルケニル基であることがさらに好ましい。
【０１５０】
フルオロアルキル基としては、例えば、−ＣＦ３、−ＣＦ２ＣＦ３、−ＣＦ２ＣＦ２ＣＦ３、−ＣＦ（ＣＦ３）２、−ＣＦ２ＣＦ２ＣＦ２ＣＦ３、−ＣＦ２ＣＦ（ＣＦ３）２、−Ｃ（ＣＦ３）３、−（ＣＦ２）４ＣＦ３、−（ＣＦ２）２ＣＦ（ＣＦ３）２、−ＣＦ２Ｃ（ＣＦ３）３、−ＣＦ（ＣＦ３）ＣＦ２ＣＦ２ＣＦ３、−（ＣＦ２）５ＣＦ３、−（ＣＦ２）３ＣＦ（ＣＦ３）２、−（ＣＦ２）６ＣＦ３、−（ＣＦ２）７ＣＦ３、−（ＣＦ２）８ＣＦ３、−（ＣＦ２）９ＣＦ３等を挙げることができる。
フルオロアルケニル基としては、例えば、−ＣＦ＝ＣＦ２、−ＣＦ２ＣＦ＝ＣＦ２、−（ＣＦ２）２ＣＦ＝ＣＦ２、−ＣＦ２Ｃ（ＣＦ３）＝ＣＦ２、−ＣＦ（ＣＦ３）ＣＦ＝ＣＦ２、−（ＣＦ２）３ＣＦ＝ＣＦ２、−Ｃ（ＣＦ３）２ＣＦ＝ＣＦ２、−（ＣＦ２）２Ｃ（ＣＦ３）＝ＣＦ２、−（ＣＦ２）４ＣＦ＝ＣＦ２、−（ＣＦ２）４ＣＦ＝ＣＦ２、−（ＣＦ２）３Ｃ（ＣＦ３）＝ＣＦ２、−（ＣＦ２）５ＣＦ＝ＣＦ２、−（ＣＦ２）６ＣＦ＝ＣＦ２、−（ＣＦ２）７ＣＦ＝ＣＦ２、−（ＣＦ２）８ＣＦ＝ＣＦ２等を挙げることができる。
【０１５１】
一の態様において、Ｒｆは、フルオロアルキル基であることが好ましく、パーフルオロアルキル基であることがより好ましい。
【０１５２】
一の態様において、Ｒｆは、フルオロアルケニル基であることが好ましく、パーフルオロアルケニル基であることがより好ましい。
【０１５３】
式（ＩＩＩ）において、Ｒ４１は、各出現においてそれぞれ独立して、２価の有機基である。Ｒ４１は、好ましくは、直鎖状もしくは分岐状の２価の脂肪族炭化水素基、または２価の芳香族炭化水素基である。
【０１５４】
上記Ｒ４１は、好ましくは、炭素原子数１〜３０の直鎖状もしくは分岐状の２価の脂肪族炭化水素基（例えば、炭素原子数１〜１０の直鎖状もしくは分岐状の２価の脂肪族炭化水素基、具体的には、炭素原子数１〜１０のアルキレン基等）、または炭素原子数６〜１２の２価の芳香族炭化水素基（例えば、炭素原子数６〜１０の芳香族炭化水素基）である。２価の脂肪族炭化水素基が環構造を含む場合には、上記Ｒ４１を構成する炭素原子数は、６〜１２であることがより好ましく、６〜１０であることがより好ましい。
【０１５５】
炭素原子数１〜１０のアルキレン基としては、具体的には、メチレン基、エチレン基、トリメチレン基、２−メチルエチレン基、ヘキシレン基およびオクチレン基等が挙げられる。
【０１５６】
炭素原子数１〜１０のアルキレン基の中では、炭素原子数１〜６のアルキレン基が好ましく、炭素数１〜４のアルキレン基がより好ましく、炭素数１〜２のアルキレン基がさらに好ましい。
【０１５７】
脂肪族炭化水素基が環構造を含む場合、このような基としては、特に限定されないが、例えば、１，４−シクロヘキシレン基、１，４−ビスメチレンシクロヘキシレン基および１，４−ビスエチレンシクロヘキシレン基等が挙げられる。
【０１５８】
炭素原子数６〜１０の２価の芳香族炭化水素基としては、特に限定されないが、例えば、１，４−フェニレン基、１，４−ビスメチレンフェニレン基および１，４−ビスエチレンフェニレン基等が挙げられる。
【０１５９】
上記２価の脂肪族炭化水素基は、例えば、−ＣＨ２ＣＨ２Ｎ（Ｒ５１）ＳＯ２−で表される基（但し、Ｒ５１は炭素原子数１〜４のアルキル基である。）、または−ＣＨ２ＣＨ（ＯＲ５２）ＣＨ２−で表される基（但し、Ｒ５２は水素原子またはアセチル基である。）であってもよい。
【０１６０】
式（ＩＩＩ）において、Ｒ４２は、各出現においてそれぞれ独立して、水素原子またはメチル基である。
【０１６１】
上記式（ＩＩＩ）で表される化合物の具体例としては、下記のものが挙げられる。
ＣＦ３（ＣＦ２）３−ＣＨ２−Ｏ−Ｃ（＝Ｏ）ＣＨ＝ＣＨ２、
ＣＦ３（ＣＦ２）５−ＣＨ２−Ｏ−Ｃ（＝Ｏ）ＣＨ＝ＣＨ２、
ＣＦ３ＣＦ２−（ＣＨ２）２−Ｏ−Ｃ（＝Ｏ）ＣＨ＝ＣＨ２、
ＣＦ３（ＣＦ２）２−（ＣＨ２）２−Ｏ−Ｃ（＝Ｏ）ＣＨ＝ＣＨ２、
ＣＦ３（ＣＦ２）３−（ＣＨ２）２−Ｏ−Ｃ（＝Ｏ）ＣＨ＝ＣＨ２、
ＣＦ３（ＣＦ２）５−（ＣＨ２）２−Ｏ−Ｃ（＝Ｏ）ＣＨ＝ＣＨ２、
ＣＦ３（ＣＦ２）２−ＣＨ２−Ｏ−Ｃ（＝Ｏ）Ｃ（ＣＨ３）＝ＣＨ２、
ＣＦ３（ＣＦ２）３−ＣＨ２−Ｏ−Ｃ（＝Ｏ）Ｃ（ＣＨ３）＝ＣＨ２、
ＣＦ３（ＣＦ２）５−ＣＨ２−Ｏ−Ｃ（＝Ｏ）Ｃ（ＣＨ３）＝ＣＨ２、
ＣＦ３（ＣＦ２）３−（ＣＨ２）２−Ｏ−Ｃ（＝Ｏ）Ｃ（ＣＨ３）＝ＣＨ２、
ＣＦ３（ＣＦ２）５−（ＣＨ２）２−Ｏ−Ｃ（＝Ｏ）Ｃ（ＣＨ３）＝ＣＨ２、
ＣＦ３（ＣＦ２）３−ＳＯ２−Ｎ（ＣＨ３）（ＣＨ２）２−Ｏ−Ｃ（＝Ｏ）ＣＨ＝ＣＨ２、
ＣＦ３（ＣＦ２）３−ＳＯ２−Ｎ（Ｃ２Ｈ５）（ＣＨ２）２−Ｏ−Ｃ（＝Ｏ）Ｃ（ＣＨ３）＝ＣＨ２、
（ＣＦ３）２ＣＦ（ＣＦ２）３−ＣＨ２ＣＨ（ＯＣＯＣＨ３）ＣＨ２−Ｏ−Ｃ（＝Ｏ）−Ｃ（ＣＨ３）＝ＣＨ２、
（ＣＦ３）２ＣＦ（ＣＦ２）３−ＣＨ２ＣＨ（ＯＨ）ＣＨ２−Ｏ−Ｃ（＝Ｏ）−ＣＨ＝ＣＨ２。
【０１６２】
上記式（ＩＩＩ）で表される化合物としては、上記の中で、以下のものが好ましい。
ＣＦ３（ＣＦ２）５−ＣＨ２−Ｏ−Ｃ（＝Ｏ）ＣＨ＝ＣＨ２、
ＣＦ３（ＣＦ２）５−（ＣＨ２）２−Ｏ−Ｃ（＝Ｏ）ＣＨ＝ＣＨ２、
ＣＦ３（ＣＦ２）５−ＣＨ２−Ｏ−Ｃ（＝Ｏ）Ｃ（ＣＨ３）＝ＣＨ２、
ＣＦ３（ＣＦ２）５−（ＣＨ２）２−Ｏ−Ｃ（＝Ｏ）Ｃ（ＣＨ３）＝ＣＨ２。
【０１６３】
上記ポリマーは、さらに、非フッ素（メタ）アクリル酸エステルに由来する構成単位を含み得る。上記非フッ素（メタ）アクリル酸エステルは、例えば以下の式（ＩＶ）で表わされる。
【化１２】
2020203475.tif 000013
【０１６４】
上記式中、Ｒ６１は、１価の有機基であり、好ましくは、直鎖状もしくは分岐状の１価の脂肪族炭化水素基または１価の芳香族炭化水素基であり、より好ましくは、炭素原子数１〜３０の直鎖状もしくは分岐状の１価の脂肪族炭化水素基（例えば、炭素原子数１〜３０のアルキル基、具体的には炭素原子数１〜２２のアルキル基）、または炭素原子数６〜１２の芳香族炭化水素基である。上記脂肪族炭化水素基が環構造を有する場合、上記Ｒ６１を構成する炭素原子数は６〜１０であることが好ましい。
【０１６５】
炭素原子数１〜２２のアルキル基としては、例えば、メチル基、エチル基、ｎ−プロピル基、ｉ−プロピル基、ｎ−ブチル基、ｉ−ブチル基、ｓ−ブチル基、ｔ−ブチル基、ｎ−ペンチル基、ネオペンチル基、ｔ−ペンチル基、ｎ−ヘキシル基、２−エチルブチル基、ｎ−ヘプチル基、ｎ−オクチル基、２−エチルヘキシル基、ノニル基、デシル基、ドデシル基、トリデシル基、テトラデシル基、セチル基、ステアリル基およびベヘニル基等が挙げられる。１価の炭素数６〜１２の芳香族炭化水素基として、フェニル基、２−エチルフェニル基、インデニル基、トルイル基およびベンジル基等が挙げられる。脂肪族炭化水素基が環構造を有する場合、このような基としては、シクロヘキシル基、ノルボルニル基、ノルボルニルメチル基、イソボルニル基、ボルニル基、メンチル基、オクタヒドロインデニル基、アダマンチル基およびジメチルアダマンチル基等が挙げられる。
【０１６６】
上記式中、Ｒ６２は、各出現においてそれぞれ独立して、水素原子またはメチル基である。
【０１６７】
上記式（ＩＶ）で表される化合物の具体例としては、（メタ）アクリル酸メチル、（メタ）アクリル酸エチル、（メタ）アクリル酸ｎ−プロピル、（メタ）アクリル酸ｉ−プロピル、（メタ）アクリル酸ｎ−ブチル、（メタ）アクリル酸ｉ−ブチル、（メタ）アクリル酸ｓ−ブチル、（メタ）アクリル酸ｔ−ブチル、（メタ）アクリル酸ｎ−ペンチル、（メタ）アクリル酸ネオペンチル、（メタ）アクリル酸ｔ−ペンチル、（メタ）アクリル酸ｎ−ヘキシル、（メタ）アクリル酸２−エチルブチル、（メタ）アクリル酸シクロヘキシル、（メタ）アクリル酸ｎ−ヘプチル、（メタ）アクリル酸ｎ−オクチル、（メタ）アクリル酸２−エチルヘキシル、（メタ）アクリル酸ノニル、（メタ）アクリル酸デシル、（メタ）アクリル酸ドデシル、（メタ）アクリル酸トリデシル、（メタ）アクリル酸テトラデシル、（メタ）アクリル酸セチル、（メタ）アクリル酸ステアリル、（メタ）アクリル酸ベヘニル、（メタ）アクリル酸ノルボルニル、（メタ）アクリル酸ノルボルニルメチル、（メタ）アクリル酸イソボルニル、（メタ）アクリル酸ボルニル、（メタ）アクリル酸メンチル、（メタ）アクリル酸オクタヒドロインデニル、（メタ）アクリル酸アダマンチル、（メタ）アクリル酸ジメチルアダマンチル、（メタ）アクリル酸フェニル、（メタ）アクリル酸２−エチルフェニル、（メタ）アクリル酸インデニル、（メタ）アクリル酸トルイルおよび（メタ）アクリル酸ベンジル等が挙げられる。これらの中では、式（ＩＶ）で表される化合物としては、アクリル酸ステアリルおよび／またはアクリル酸ベヘニルを用いることが好ましい。
【０１６８】
上記式（ＩＶ）で表される化合物は、単独で用いてもよいし、複数を組み合わせて用いてもよい。
【０１６９】
上記ポリマーは、さらに、連鎖移動剤に由来する構成単位を含み得る。連鎖移動剤としては、例えば、ラウリルメルカプタン、グリシジルメルカプタン、メルカプト酢酸、２−メルカプトエタノール、チオグリコール酸２−エチルヘキシルおよび２，３−ジメチルカプト−１−プロパノール等を挙げることができる。これらの中では、ラウリルメルカプタンを用いることが好ましい。
【０１７０】
上記連鎖移動剤で表される化合物は、単独で用いてもよいし、複数を組み合わせて用いてもよい。
【０１７１】
成分（Ｃ）のポリマーは、上記式（ＩＩＩ）で表される化合物に由来する構成単位、および、上記式（ＩＶ）で表される化合物に由来する構成単位の合計１００質量部に対して、上記式（ＩＩＩ）で表される化合物に由来する構成単位を５〜９５質量部、上記式（ＩＶ）で表される化合物に由来する構成単位を５〜９５質量部、および上記連鎖移動剤に由来する構成単位を０．０１〜５質量部含むポリマーであることが好ましく；上記式（ＩＩＩ）で表される化合物に由来する構成単位を１０〜９５質量部、上記式（ＩＶ）に由来する化合物に由来する構成単位を５〜９０質量部、および上記連鎖移動剤に由来する構成単位を０．０５〜０．５質量部含むポリマーであることがより好ましい。
【０１７２】
一の態様において、成分（Ｃ）のポリマーは、上記式（ＩＩＩ）で表される化合物に由来する構成単位、および、上記式（ＩＶ）で表される化合物に由来する構成単位の合計１００質量部に対して、上記式（ＩＩＩ）で表される化合物に由来する構成単位を８０〜９５質量部、上記式（ＩＶ）で表される化合物に由来する構成単位を５〜２０質量部、および上記連鎖移動剤に由来する構成単位を０．０１〜５質量部含むポリマーであってもよく；上記式（ＩＩＩ）で表される化合物に由来する構成単位を８５〜９５質量部、上記式（ＩＶ）に由来する化合物に由来する構成単位を５〜１５質量部、および上記連鎖移動剤に由来する構成単位を０．０５〜０．５質量部含むポリマーであってもよい。
【０１７３】
好ましい態様において、式（ＩＩＩ）で表される化合物は、
ＣＦ３（ＣＦ２）５−ＣＨ２−Ｏ−Ｃ（＝Ｏ）ＣＨ＝ＣＨ２、
ＣＦ３（ＣＦ２）５−（ＣＨ２）２−Ｏ−Ｃ（＝Ｏ）ＣＨ＝ＣＨ２、
ＣＦ３（ＣＦ２）５−ＣＨ２−Ｏ−Ｃ（＝Ｏ）Ｃ（ＣＨ３）＝ＣＨ２、または
ＣＦ３（ＣＦ２）５−（ＣＨ２）２−Ｏ−Ｃ（＝Ｏ）Ｃ（ＣＨ３）＝ＣＨ２
であり；
式（ＩＶ）で表される化合物は、アクリル酸ステアリルであり；
連鎖移動剤は、ラウリルメルカプタンである。
【０１７４】
より好ましい態様において、式（ＩＩＩ）で表される化合物は、
ＣＦ３（ＣＦ２）５−（ＣＨ２）２−Ｏ−Ｃ（＝Ｏ）Ｃ（ＣＨ３）＝ＣＨ２
であり；
式（ＩＶ）で表される化合物は、アクリル酸ステアリルであり；
連鎖移動剤は、ラウリルメルカプタンである。
【０１７５】
上記ポリマーの数平均分子量は、特に限定されないが、例えば１０,０００〜１００,０００の範囲にあってもよく、５，０００〜２００，０００の範囲にあってもよい。数平均分子量は、ＧＰＣにより測定することができる。
【０１７６】
上記ポリマー中のフッ素含有量は、例えば、１０〜８０質量％の範囲にあり、３０〜６０質量％の範囲にある。
【０１７７】
上記ポリマーの分解温度は、例えば、１６０〜２００℃の範囲にあり、２３０〜２５０℃の範囲にある。分解温度は、熱重量示差熱分析装置（ＴＧ／ＤＴＡ）を用いて測定することができる。
【０１７８】
上記ポリマーは、公知の方法によって合成することができる。例えば、乳化重合によって合成してもよいし、溶液重合によって合成してもよい。
【０１７９】
乳化重合は、特に限定されないが、例えば次のようにして行うことができる。重合開始剤および乳化剤の存在下で、各種モノマーを水中に乳化させ、窒素置換後、５０〜８０℃の範囲で１〜１０時間、撹拌して共重合させる。
【０１８０】
乳化重合において、重合開始剤としては、特に限定されないが、例えば、過酸化ベンゾイル、過酸化ラウロイル、ｔ−ブチルパーベンゾエート、１−ヒドロキシシクロヘキシルヒドロ過酸化物、３−カルボキシプロピオニル過酸化物、過酸化アセチル、アゾビスイソブチルアミジン−二塩酸塩、アゾビスイソブチロニトリル、過酸化ナトリウム、過硫酸カリウムおよび過硫酸アンモニウム等の水溶性の重合開始剤；アゾビスイソブチロニトリル、ベンゾイルパーオキシド、ジ−ｔ−ブチルパーオキシド、ラウリルパーオキシド、クメンヒドロパーオキシド、t−ブチルパーオキシピバレート、ジイソプロピルパーオキシジカーボネートおよびアゾビスメチルプロピオネート等の油溶性の重合開始剤が挙げられる。
【０１８１】
乳化重合において、重合開始剤は、通常、モノマー１００重量部に対して、０.０１〜１０重量部の範囲で加え得る。
【０１８２】
乳化重合において、放置安定性の優れた共重合体水分散液を得るためには、高圧ホモジナイザーや超音波ホモジナイザーのような強力な破砕エネルギーを付与できる乳化装置を用いて、単量体を水中に微粒子化し、油溶性重合開始剤を用いて重合することが好ましい。
【０１８３】
乳化重合において、乳化剤としては、アニオン性、カチオン性またはノニオン性の各種乳化剤を用いることができる。乳化剤は、通常、モノマー１００重量部に対して、０.５〜２０重量部の範囲で用い得る。乳化剤としては、ノニオン性乳化剤またアニオン性乳化剤を用いることが好ましい。
【０１８４】
ノニオン性乳化剤としては、特に限定されないが、例えば、ポリオキシエチレンアルキルエーテル、ソルビタンアルキレートおよびソルビタンアルキルエステル等を挙げることができる。ポリオキシエチレンアルキルエーテルとしては、特に限定されないが、例えば、ポリエキシエチレンラウリルエーテル等を挙げることができる。
【０１８５】
アニオン性乳化剤としては、アルキル硫酸塩、アルキルスルホン酸塩およびアルキルリン酸エステル等を挙げることができる。アルキル硫酸エステルとしては特に限定されないが、アルキル硫酸ナトリウム等を挙げることができる。
【０１８６】
カチオン性乳剤としては、第４級アンモニウム塩およびアルキルアミン塩等を挙げることができる。第４級アンモニウム塩としては特に限定されないが、ラウリルトリメチルアンモニウムクロライド等を挙げることができる。
【０１８７】
乳化重合において、モノマーが完全に相溶しない場合は、これらモノマーを充分に相溶させるような相溶化剤、例えば、水溶性有機溶剤や低分子量のモノマーを添加することが好ましい。相溶化剤の添加により、乳化性および共重合性を向上させることが可能である。
【０１８８】
相溶化剤としての水溶性有機溶剤としては、特に限定されないが、例えば、アセトン、メチルエチルケトン、酢酸エチル、プロピレングリコール、ジプロピレングリコールモノメチルエーテル、ジプロピレングリコール、ジエチレングリコールジエチルエーテル、トリプロピレングリコールおよびエタノール等を挙げることができる。水溶性有機溶剤は、通常、水１００重量部に対して、１〜５０重量部の範囲で用いられる。水溶性有機溶剤は、好ましくは水１００重量部に対して、１０〜４０重量部の範囲で用いられる。
【０１８９】
溶液重合は、特に限定されないが、例えば次のようにして行うことができる。重合開始剤の存在下で、モノマーを有機溶剤に溶解させ、窒素置換後、３０〜１２０℃の範囲で１〜１０時間、加熱撹拌する。重合開始剤としては、例えばアゾビスイソブチロニトリル、ベンゾイルパーオキシド、ジ−ｔ−ブチルパーオキシド、ラウリルパーオキシド、クメンヒドロパーオキシド、t−ブチルパーオキシピバレートおよびジイソプロピルパーオキシジカーボネート等が挙げられる。重合開始剤は、通常、単量体１００重量部に対して、０.０１〜２０重量部の範囲で用いられる。重合開始剤は、好ましくは、単量体１００重量部に対して、０.０１〜１０重量部の範囲で用いられる。
【０１９０】
溶液重合において、有機溶剤としては、モノマーに対して不活性であり、かつこれらを溶解するものであればよく、特に限定されない。有機溶剤としては、例えば、アセトン、クロロホルム、イソプロピルアルコール、ペンタン、ヘキサン、ヘプタン、オクタン、シクロヘキサン、ベンゼン、トルエン、キシレン、石油エーテル、テトラヒドロフラン、１,４−ジオキサン、メチルエチルケトン、メチルイソブチルケトン、酢酸エチルおよび酢酸ブチル等が挙げられる。有機溶剤は、通常、モノマーの合計１００重量部に対して、５０〜２，０００重量部の範囲で用いられる。有機溶剤は、好ましくは、モノマーの合計１００重量部に対して、５０〜１，０００重量部の範囲で用いられる。
【０１９１】
本開示の離型剤は、成分（Ａ）、成分（Ｂ１）、成分（Ｂ２）、成分（Ｂ３）および成分（Ｃ）（以下、成分（Ｂ１）、成分（Ｂ２）、および成分（Ｂ３）をまとめて「成分（Ｂ）」ともいう）の合計１００質量部に対して、成分（Ａ）を１〜９０質量部、成分（Ｂ）を１〜９０質量部、および成分（Ｃ）を０〜２０質量部含むことが好ましく、成分（Ａ）を５〜８０質量部、成分（Ｂ）を５〜８０質量部、および成分（Ｃ）を１〜１０質量部含むことがより好ましく、成分（Ａ）を１０〜７０質量部、成分（Ｂ）を１０〜７０質量部、および成分（Ｃ）を１〜５質量部含むことがさらに好ましい。
【０１９２】
一の態様において、本開示の離型剤は、成分（Ａ）、成分（Ｂ）および成分（Ｃ）の合計１００質量部に対して、成分（Ａ）を１０〜４５質量部、成分（Ｂ）を５５〜９０質量部、および成分（Ｃ）を０〜２０質量部含んでいてもよく、成分（Ａ）を１５〜４０質量部、成分（Ｂ）を５９〜８４質量部、および成分（Ｃ）を１〜１０質量部含んでいてもよく、成分（Ａ）を１５〜３０質量部、成分（Ｂ）を６５〜８０質量部、および成分（Ｃ）を３〜７質量部含んでいてもよい。
【０１９３】
［液体媒体］
本開示の離型剤は、さらに、液体媒体を含有し得る。
【０１９４】
上記液体媒体は、水および有機溶剤から選択される少なくとも１種であり得る。有機溶剤としては、エタノール、プロピルアルコール、イソプロピルアルコール等のアルコール；エーテル等を挙げることができる。
【０１９５】
上記液状媒体は、有機溶剤単独であってもよく、水性媒体であってもよい。ここで、水性媒体とは、水単独、あるいは水と有機溶媒との混合物を示す。液体媒体が水性媒体である場合、液体媒体に含まれる有機溶媒は、水混和性有機溶剤であり得る。水混和性有機溶剤の量は、液状媒体１００質量部に対して、３０質量部以下、例えば１０質量部以下（好ましくは０．１質量部以上）であってよい。
水混和性有機溶剤としては、例えば、エタノール、プロピルアルコール、イソプロピルアルコール等のアルコール；エーテル等を挙げることができる。
【０１９６】
一の態様において、液状媒体は、水である。
【０１９７】
液状媒体は、離型剤１００質量部に対して、７０〜９０質量部含まれていてもよく、９０〜９９質量部含まれていてもよい。
【０１９８】
［他の成分］
本開示の離型剤は、さらに、他の成分を含有し得る。他の成分としては、乳化剤、添加剤、シリコーン化合物、ワックス等を挙げることができる。
【０１９９】
上記乳化剤は、ノニオン性乳化剤、カチオン性乳化剤、アニオン性乳化剤および両性乳化剤の中から選択された少なくとも１を用いることができる。上記乳化剤としては、成分（Ａ）および成分（Ｂ）として記載した化合物以外の構造の化合物を用いる。
【０２００】
上記乳化剤としては、例えば、脂肪族アルコール、エトキシル化脂肪族アルコール、エトキシル化オキソアルコールおよび他のアルコールエーテル、脂肪族アミン（例えば、ジメチルアルキルアミン）、脂肪酸アルカノールアミド、グリセロールエステルまたはポリグリセロールエステルまたはソルビトールエステルを含めたアルコールと脂肪酸のエステル等のノニオン性乳化剤；第４級アンモニウム塩、アルキルアミン塩等のカチオン性界面活性剤；アルキルエーテルカルボン酸塩、硫酸アルキル、脂肪アルコールエトキシラートエーテル硫酸塩、α−オレフィンスルホン酸塩、リン酸アルキル、スルホコハク酸アルキル等のアニオン性乳化剤；両性イオン乳化剤を挙げることができる。これらの乳化剤は、単独で用いてもよいし、複数を組み合わせて用いてもよい。
上記乳化剤は、本開示の離型剤１００質量部に対して、例えば０．５〜２０質量部、具体的には１〜１０質量部含まれ得る。
【０２０１】
上記添加剤としては、含ケイ素化合物、ワックス、アクリルエマルション、含フッ素重合体、乾燥速度調整剤、架橋剤、造膜助剤、相溶化剤、凍結防止剤、粘度調整剤、紫外線吸収剤、酸化防止剤、ｐＨ調整剤、消泡剤、風合い調整剤、すべり性調整剤、帯電防止剤、親水化剤、抗菌剤、防腐剤、防虫剤、芳香剤、難燃剤、アルコール類（例えば、２−アミノエタノール、メタノール等）等を挙げることができる。
【０２０２】
上記他の成分は、本開示の離型剤１００質量部に対して、例えば０．１〜２０質量部、具体的には０．５〜１０質量部含まれ得る。
【０２０３】
本開示の離型剤は、さらに、リン酸、または、これらに由来する塩を挙げることができる。このようなリン酸またはその塩を含むことにより、本開示の離型剤は、良好な離型性を奏し得る。
【０２０４】
上記リン酸またはその塩の濃度は、本開示の離型剤１００質量部に対して、１０質量ｐｐｍ以下であることが好ましく、１質量ｐｐｍ以下であることが好ましく、０．５質量ｐｐｍ以下であることがより好ましく、０．１質量ｐｐｍ以下であることがさらに好ましい。上記リン酸またはその塩の濃度は、例えば０〜１質量ｐｐｍ、具体的には０〜０．５質量ｐｐｍ、より具体的には０〜０．１質量ｐｐｍであってもよい。
【０２０５】
本開示の離型剤は、溶液型、エマルション型、サスペンション型、エアゾール型等の形態であり得る。
【０２０６】
本開示の離型剤がエマルション型である場合、離型剤は、上記他の成分として乳化剤を含むことが好ましい。
【０２０７】
本開示の離型剤がエアゾール型である場合、噴射剤を用いてエアゾール缶に充填できる。噴射剤としては、例えば、ＬＰＧ、ジメチルエーテルおよび二酸化炭素等が挙げられる。噴射剤の量は、通常、離型剤と噴射剤の合計量に対して、１０〜９５重量％、好ましくは２０〜９０重量％、より好ましくは３０〜９０重量％である。噴射剤の量が１０重量％以上であればより良好に噴射でき、より均一な離型剤の層が得られる傾向がある。また、噴射剤の量が９５重量％以下であれば離型剤の層が薄くなりすぎず、離型性が低下しすぎない傾向がある。
【０２０８】
本開示の離型剤は、２５℃における比重が、０．８〜１．２の範囲にあってもよく、０．９〜１．１の範囲にあってもよい。比重は、浮子式比重計を用いて測定し得る。
【０２０９】
本開示の離型剤は、ｐＨが８．０〜１２．０の範囲にあることが好ましく、９．０〜１１．０の範囲にあることがより好ましい。
【０２１０】
本開示の離型剤は、本技術分野において公知の方法を用いて調製し得る。
【０２１１】
本開示の離型剤は、内部離型剤または外部離型剤として使用できる。本開示の離型剤は、外部離型剤として使用されることが好ましい。
【０２１２】
本開示の離型剤を、外部離型剤として使用する場合、通常、次のようにして使用し得る。離型剤を成形型の内面に塗布し、溶剤等が含まれる場合には溶剤等が乾燥し除去された後、成形型に離型剤の層が形成され、該型内に成形用組成物を充填して成形材料を成形し、該型から成形材料を取り出す。
【０２１３】
本開示の離型剤が用いられる成形型としては、例えば、アルミニウム、ＳＵＳ、鉄などの金属製の型、エポキシ樹脂製および木製の型、並びにニッケル電鋳またはクロムメッキされた型等が挙げられる。
【０２１４】
本開示の離型剤を利用して離型される成形材料としては、例えば、ウレタンゴム、Ｈ−ＮＢＲ（水素化ニトリルゴム）、ＮＢＲ（ニトリルゴム）、シリコーンゴム、ＥＰＤＭ（エチレン・プロピレン・ジエンゴム）、ＣＲ（クロロプレンゴム）、ＮＲ（天然ゴム）、フッ素ゴム、ＳＢＲ（スチレンブタジエンゴム）、ＢＲ（ブタジエンゴム）、ＩＩＲ（イソブチエン・イソプレンゴム）およびＩＲ（イソプレンゴム）等のゴムや、ウレタンフォーム、エポキシ樹脂、フェノール樹脂およびＦＲＰ（繊維強化プラスチック。例えば、ＣＦＲＰ（炭素繊維強化プラスチック）およびＧＦＲＰ（ガラス繊維強化プラスチック））等の熱硬化性樹脂、ＡＢＳ（アクリロニトリル・ブタジエン・スチレン共重合合成樹脂）、ポリカーボネートおよびＰＢＴ（ポリブチレンテレフタレート樹脂）等の熱可塑性樹脂等が挙げられる。
【０２１５】
以上、実施形態について説明したが、特許請求の範囲の趣旨及び範囲から逸脱することなく、形態や詳細の多様な変更が可能なことが理解されるであろう。
【実施例】
【０２１６】
以下、実施例により、本開示についてさらに具体的に説明する。本開示は、以下の実施例に限定されない。
【０２１７】
実施例および比較例で用いた化合物は、それぞれ以下のとおりである。
・成分（Ａ）
ポリオキシエチレン（ｎの平均値：５）ラウリルエーテルリン酸エステル・モノエタノールアミン塩（モノエステル：ジエステル＝５０：５０（モル比））
・成分（Ｂ１）
ポリオキシエチレン−ステアリルアミンＣ１８Ｈ３７Ｎ（（ＣＨ２ＣＨ２Ｏ）ｎＨ）２（ｎの平均値：１０）
・成分（Ｂ２）
ＭＱレジン（数平均分子量：２０００〜３０００）
・成分（Ｂ３）
ジメチルポリシロキサン（数平均分子量：４０００〜５０００）
【０２１８】
・成分（Ｃ）
（合成例１）
以下の条件で、パーフルオロアルキルメタクリレート（Ｃ６Ｆ１３−ＣＨ２ＣＨ２Ｏ（Ｃ＝Ｏ）Ｃ（ＣＨ３）＝ＣＨ２）、ステアリルアクリレート、およびラウリルメルカプタンに由来する構成単位を含むポリマー（成分（Ｃ））を合成した。
パーフルオロアルキルメタクリレート４５ｇ、ステアリルアクリレート５ｇ、ポリオキシエチレン（ｎ＝２０）ラウリルエーテル（ノニオン性乳化剤）４ｇ、ラウリルメルカプタン０．２ｇ、ジプロピレングリコールモノメチルエーテル７ｇ、およびイオン交換水９５ｇを加え、高圧ホモジナイザーを用いて乳化させた。得られた乳化液を還流冷却管、窒素導入管、温度計および攪拌装置を備えた３００ｍｌ四つ口フラスコにいれ、窒素気流下に約１時間６０℃に保った。その後、開始剤として過硫酸アンモニウム０．３ｇを水５ｇに溶解したものを添加し、重合を開始した。６０℃で３時間加熱攪拌することにより、水性共重合体エマルションを調製した。
【０２１９】
上記重合により得られたポリマーの数平均分子量は約４０，０００であった。ポリマー中のフッ素含有量は約５０質量％であった。ポリマーの分解温度は約２４０℃であった。
【０２２０】
なお、ポリマーの数平均分子量、フッ素含有量、分解温度は、それぞれ以下のようにして求めた値である。
【０２２１】
（数平均分子量）
ＧＰＣ（型番：ＧＰＣ−１０４、Ｓｈｏｄｅｘ社製）を用いて、ポリマーの数平均分子量を測定した。具体的な条件は以下のとおりである。
カラム：
・サンプル側（直列計５本）：ＫＦ−Ｇ  ４Ａ（ガードカラム）→ＬＦ−６０４（２本）→ＫＦ−６０１（２本）
・リファレンス側（直列計４本）：ＫＦ−６００  ＲＬ（２本）→ＫＦ−６００  ＲＨ（２本）
検出器：示差屈折率検出器
溶液：ＴＨＦ（テトラハイドロフラン）
流量：０．６ｍｌ／ｍｉｎ
ポリマーを０．５質量％含むＴＨＦ溶液を調製し、その調製液を自動サンプラーを用いて、上記条件のＧＰＣを用いて測定した。
【０２２２】
（フッ素含有量）
自動試料燃焼装置（型番：ＡＱＦ１００型、三菱化学社製）を用いて、燃焼分解−イオンクロマトグラフィー測定法により測定した。
【０２２３】
（分解温度）
熱重量示差熱測定機（型番：ＴＧ／ＤＴＡ７２００、日立ハイテクサイエンス社製）を用いて、ポリマーの分解温度を測定した。具体的には、アルミパンに硬化物１０ｍｇを秤量し、リファレンスに酸化アルミ粉末（Ａｌ２Ｏ３）を用いて、測定温度範囲２５−６００度、昇温速度１０度／分、Ａｉｒ雰囲気下で測定を実施し、重量が１％低下する分解温度を評価した。
【０２２４】
本実施例における評価方法は以下の通りである。
【０２２５】
［離型性評価］
各実施例および比較例で得られた離型剤を用いて、以下のように成形品を作製した。
【０２２６】
２つのアルミ板に離型剤サンプルをそれぞれ塗布した。その後、アルミ板の離型剤サンプルを塗布した面に接するように、２つのアルミ板の間に不飽和ポリエステル樹脂のＳＭＣ（シートモールドコンパウンド）を挟み、加熱（１４０℃×２分）、および加圧（１０ＭＰａ）した。その後、ＳＭＣを脱型した。
【０２２７】
上記のように２つのアルミ板に離型剤サンプルを塗布し、不飽和ポリエステル樹脂のＳＭＣを挟み、加熱（１４０℃×２分）、加圧（１０ＭＰａ）後に脱型し、相対比較法により離型性を比較した。離型性の評価は、以下のように判断した。
評価「６」：離型性は良好であり、アルミ板に離型剤サンプルがほとんど残らなかった。相対比較により「５」より優れた。
評価「５」：離型性は良好であったが、アルミ板に離型剤サンプルが少し残った。相対比較により「４」より優れた。
評価「４」：離型性は良好であったが、アルミ板に離型剤サンプルが少し残った。相対比較により「３」より優れた。
評価「３」：離型性は良好であったが、アルミ板に残った離型剤サンプルの量がすこし多かった。相対比較により「２」より優れた。
評価「２」：離型性は良好であったが、アルミ板に残った離型剤サンプルの量がすこし多かった。相対比較により「１」より優れた。
評価「１」：離型性が悪かった。相対比較により「２」より劣った。
【０２２８】
［安定性評価］
実施例および比較例で得られた離型剤を、以下の低温条件下または高温条件下においてそれぞれ静置した。
（低温条件）
保存安定性用のサンプルを用意し、−５℃の雰囲気下で、９０日間静置した。
（高温条件）
保存安定性用のサンプルを用意し、６０℃の雰囲気下で、９０日間静置した。
（評価方法）
低温条件下、または高温条件下で静置したサンプルを目視で観察し、以下のように評価した。
評価「３」：目視で沈降物がなかった。
評価「２」：目視で少量の沈降物があった。
評価「１」：目視で多量の沈降物があった。
【０２２９】
［成形品の外観評価］
離型性評価で作製した成形品について、その外観を以下の基準に基づいて評価した。
評価「３」：目視で、成型品表面にムラがないことを確認した。
評価「２」：目視で、成型品表面にムラを少量確認した。
評価「１」：目視で、成型品表面にムラを多量確認した。
【０２３０】
実施例１および２
上記の成分（Ａ）を１０．０質量部およびイオン交換水９０．０質量部を混合して実施例１の離型剤を調製した。同様に、上記の成分（Ａ）を９．０質量部、成分（Ｃ）を１．０質量部およびイオン交換水９０．０質量部を混合して実施例２の離型剤を調製した。これらの離型剤について、上記のように離型性評価を行った。結果は、実施例１が「６」であり、実施例２が「５」であり、成分（Ａ）を含む離型剤が良好な離型性を有することが確認された。
【０２３１】
（実施例３〜１５および比較例１〜５）
表１に記載の割合で、成分（Ａ）、成分（Ｂ１）、成分（Ｂ２）、成分（Ｂ３）、成分（Ｃ）、およびイオン交換水を混合し、成分（Ｂ）を含む離型剤を調製した。なお、表１においては、成分（Ａ）、成分（Ｂ１）、成分（Ｂ２）、成分（Ｂ３）、成分（Ｃ）および合成例１で得られたポリマーの合計量が１００質量部となるように記載している。各実施例および比較例について、上記のように離型性、安定性および製品の外観について評価を行った。結果を表２に示す。
【０２３２】
【表１】
2020203475.tif 000014
【０２３３】
【表２】
2020203475.tif 000015
【産業上の利用可能性】
【０２３４】
本開示の離型剤は、内部離型剤または外部離型剤として使用し得る。本開示の離型剤は、種々の成形体の成形に用いることができる。
本開示の離型剤は、一般に、塗料の形態である。本開示の離型剤組成物は、防錆剤、防湿剤、防水剤、撥水剤および防汚剤として使用できる。
【手続補正書】
【提出日】令和2年6月9日(2020.6.9)
【手続補正１】
【補正対象書類名】特許請求の範囲
【補正対象項目名】全文
【補正方法】変更
【補正の内容】
【特許請求の範囲】
【請求項１】
成分（Ａ）：式（Ｉ）：
【化１】
2020203475.tif 000021
［式中：
Ｒ１は、各出現においてそれぞれ独立して、炭素原子数１〜２５のアルキル基を表し；
Ｘ１は、酸素原子であり；
Ｘａ１は、単結合であり；
ＰＥ１は、各出現においてそれぞれ独立して、式：
−（ＣｘＨ２ｘＯ）ｎ１−
で表される基であり；
ｘは、ｎ１を付して括弧でくくられた単位毎にそれぞれ独立して、１〜６の整数であり；
ｎ１は、各出現においてそれぞれ独立して、１〜２０の範囲にあり；
Ｘｂ１は、単結合であり；
αは、１または２である。］
で表されるリン酸エステル化合物、およびその塩から選ばれる少なくとも１種の化合物
を含む、離型剤。
【請求項２】
ｘが、ｎ１を付して括弧でくくられた単位毎にそれぞれ独立して、１〜３の整数である、請求項１に記載の離型剤。
【請求項３】
成分（Ａ）が、αが１の式（Ｉ）で表される化合物の塩、および、αが２の式（Ｉ）で表される化合物の塩の混合物である、請求項１または２に記載の離型剤。
【請求項４】
成分（Ａ）が、αが１の式（Ｉ）で表される化合物の塩とαが２の式（Ｉ）で表される化合物の塩とを、モル比において、２０：８０〜８０：２０の範囲で含む、請求項１〜３のいずれか１項に記載の離型剤。
【請求項５】
成分（Ｂ１）：少なくとも１種の式（ＩＩ）：
【化２】
2020203475.tif 000022
［式中：
Ｒ２は、各出現においてそれぞれ独立して、水素原子または１価の有機基を表し；
Ｘ２は、各出現においてそれぞれ独立して、単結合、酸素原子、窒素原子、または−ＮＲ３−で表される基であり；
Ｒ３は、水素原子、または炭素原子数１〜２０のアルキル基であり；
Ｘａ２は、各出現においてそれぞれ独立して、単結合、または酸素原子であり；
ＰＥ２は、各出現においてそれぞれ独立して、式：
−（ＣｙＨ２ｙＯ）ｎ２−
で表される基であり；
ｙは、ｎ２を付して括弧でくくられた単位毎にそれぞれ独立して、１〜６の整数であり；
ｎ２は、整数であり；
Ｘｂ２は、各出現においてそれぞれ独立して、単結合、または炭素原子数が１〜６のアルキレン基であり；
βは、１または２である。］
で表され、数平均分子量が２５０以上である化合物
をさらに含む、請求項１〜４のいずれか１項に記載の離型剤。
【請求項６】
Ｒ２が、炭素原子数１〜５０のアルキル基である、請求項５に記載の離型剤。
【請求項７】
Ｘ２が、窒素原子であり、βが、２である、請求項５または６に記載の離型剤。
【請求項８】
ｙが、ｎ２を付して括弧でくくられた単位毎にそれぞれ独立して、１〜４の整数である、請求項５〜７のいずれか１項に記載の離型剤。
【請求項９】
ｎ２が、２〜３０の範囲にある、請求項５〜８のいずれか１項に記載の離型剤。
【請求項１０】
Ｘａ２およびＸｂ２が、単結合である、請求項５〜９のいずれか１項に記載の離型剤。
【請求項１１】
成分（Ｂ２）：下記式（Ｖ）で表される三官能単位シロキサン、および下記式（ＶＩ）で表される四官能単位シロキサンからなる群より選ばれる少なくとも一の構造を主たる構成成分とするポリオルガノシロキサン：
【化３】
2020203475.tif 000023
［式中、Ｒ１１は、炭素数１〜１２の鎖状または環状のアルキル基である］
をさらに含む、請求項１〜１０のいずれか１項に記載の離型剤。
【請求項１２】
成分（Ｂ３）：シリコーンオイルをさらに含む、請求項１〜１１のいずれか１項に記載の離型剤。
【請求項１３】
成分（Ａ）、成分（Ｂ２）および成分（Ｂ３）を含む、請求項１２に記載の離型剤。
【請求項１４】
成分（Ａ）ならびに成分（Ｂ１）、成分（Ｂ２）および成分（Ｂ３）の合計量１００質量部に対して、成分（Ａ）を１５〜８０質量部含む、請求項１３に記載の離型剤。
【請求項１５】
成分（Ｃ）：式（ＩＩＩ）
【化４】
2020203475.tif 000024
［式中：
Ｒｆは、各出現においてそれぞれ独立して、炭素原子数１〜６の直鎖状または分岐状のフルオロアルキル基またはフルオロアルケニル基であり；
Ｒ４１は、２価の有機基であり；
Ｒ４２は、各出現においてそれぞれ独立して、水素原子またはメチル基である。］
で表される化合物に由来する構成単位を有するポリマーをさらに含む、請求項１〜１４のいずれか１項に記載の離型剤。
【請求項１６】
成分（Ａ）、成分（Ｂ１）、成分（Ｂ２）、成分（Ｂ３）および成分（Ｃ）の合計量１００質量部に対して、成分（Ａ）を１〜９０質量部含む、請求項１５に記載の離型剤。
【請求項１７】
成分（Ａ）、成分（Ｂ１）、成分（Ｂ２）、成分（Ｂ３）および成分（Ｃ）の合計量１００質量部に対して、成分（Ｃ）を０．１〜２０質量部含む、請求項１５に記載の離型剤。
【請求項１８】
液体媒体をさらに含む、請求項１〜１７のいずれか１項に記載の離型剤。